(57)【要約】本発明は、再構成された、および０．５ｍ２／ｇと２００ｍ２／ｇの間の範囲にあるＢＥＴ比表面積を有する基本粒子からなり、熱可塑性樹脂中に容易に再分散させることができる、顔料および／または無機充填材の粒を得ることを可能にする、顔料および／または無機充填材の水性懸濁液の、結合機能およびレオロジ改質機能の両方を有する、または粘性低下機能もしくは粉砕助剤機能を有する、カルボキシル基を含有するコポリマーに関する。本発明はまた、焼結された鉱物質材料およびそれらの使用にも関する。【特許請求の範囲】
【請求項１】
顔料および／または無機材料の粒を得るために使用される、前記粒は、ＩＳＯ規格９２７７により測定して０．５ｍ２／ｇから２００ｍ２／ｇの範囲のＢＥＴ比表面積を有する基本粒子から再構成されおよび形成されたものであり、前記粒は熱可塑性樹脂中に再分散させ易いものである、
重量で表して、モノマーａ）、ｂ）、ｃ）およびｄ）の合計が１００％に等しい、
ａ）３％から７５％の、好ましくは４％から７０％の、カルボキシル官能基を有する少なくとも１種のモノマーと、
ｂ）９７％から２５％の、好ましくは９６％から３０％の、アクリルエステル官能基もしくはビニルエステル官能基またはアクリルアミド官能基もしくはビニルアミド官能基を有する少なくとも１種のモノマーと、
ｃ）０％から５％の、硫黄原子またはリン原子またはこれらの混合物を含有する少なくとも１種の酸モノマーと、
ｄ）０重量％から５重量％の、少なくとも２つのエチレン性不飽和を有するモノマーの中から選択される少なくとも１種の架橋モノマーと
からなることを特徴とする、
顔料および／または無機充填材の水性懸濁液のための結合剤の機能およびレオロジ改質剤の機能を同時に有する
コポリマー。
【請求項２】
重量で表して、モノマーａ）、ｂ）、ｃ）およびｄ）の合計が１００％に等しい、
ａ）１０％から７５％の、カルボキシル官能基を有する少なくとも１種のモノマーと、
ｂ）９０％から２５％の、アクリルエステル官能基もしくはビニルエステル官能基またはアクリルアミド官能基もしくはビニルアミド官能基を有する少なくとも１種のモノマーと、
ｃ）０％から５％の、硫黄原子またはリン原子またはこれらの混合物を含有する少なくとも１種の酸モノマーと、
ｄ）０重量％から５重量％の、少なくとも２つのエチレン性不飽和を有するモノマーの中から選択される少なくとも１種の架橋モノマーと
を含むことを特徴とする、および
方法（Ａ）により測定して５ｍｌ／ｇから２０ｍｌ／ｇの範囲、好ましくは７ｍｌ／ｇから１５ｍｌ／ｇの範囲にある固有粘度に対応する分子量を有することを特徴とする、
顔料および／または無機充填材の水性懸濁液のための結合剤の機能および粘性低下剤の機能を同時に有する、請求項１に記載のコポリマー。
【請求項３】
重量で表して、モノマーａ）、ｂ）、ｃ）、およびｄ）の合計が１００％に等しい、
ａ）３０％から７５％の、カルボキシル官能基を有する少なくとも１種のモノマーと、
ｂ）７０％から２５％の、アクリルエステル官能基もしくはビニルエステル官能基またはアクリルアミド官能基もしくはビニルアミド官能基を有する少なくとも１種のモノマーと、
ｃ）０％から５％の、硫黄原子またはリン原子またはそれらの混合物を含有する少なくとも１種の酸モノマーと、
ｄ）０重量％から５重量％の、少なくとも２つのエチレン性不飽和を有するモノマーの中から選択される少なくとも１種の架橋モノマーと
を含むことを特徴とする、および
方法（Ａ）により測定して５ｍｌ／ｇから２０ｍｌ／ｇ、好ましくは７ｍｌ／ｇから１５ｍｌ／ｇの範囲にある固有粘度に対応する分子量を有することを特徴とする、
結合剤の機能および粉砕助剤の機能を同時に有する、請求項１に記載のコポリマー。
【請求項４】
カルボキシル官能基を有するモノマーが、
エチレン性不飽和を有し、およびアクリル酸もしくはメタクリル酸または（マレイン酸もしくはイタコン酸のＣ１〜Ｃ４モノエステルなどの）二酸のヘミエステルさえまたはこれら混合物などのモノカルボン酸官能基を有するアニオンモノマーの中から選択されるか、
エチレン性不飽和を有し、ジカルボン酸官能基もしくはスルホン酸官能基もしくはリン酸官能基もしくはホスホン酸官能基またはこれらの混合を有するアニオンモノマーの中から選択されるか、
エチレン性不飽和を有し、およびイタコン酸、マレイン酸または（無水マレイン酸などの）カルボン酸無水物などのジカルボン酸官能基を有するモノマーから選択される、
ことを特徴とする、請求項１から３のいずれか一項に記載のコポリマー。
【請求項５】
アクリルエステル官能基もしくはビニルエステル官能基またはアクリルアミド官能基もしくはビニルアミド官能基を有するモノマーが、
置換されているかもしくは置換されていないアクリルアミドもしくはメタクリルアミドまたはそれらの誘導体およびこれらの混合物の中から選択されるか、または
分枝状もしくは線状のアクリル酸アルキルまたはメタクリル酸アルキルなどの１つもしくはいくつかの非水溶性モノマーの中さえから選択されるか、または
酢酸ビニルなどのビニルエステルの中から選択される
ことを特徴とする、請求項１から３のいずれか一項に記載のコポリマー。
【請求項６】
硫黄原子またはリン原子またはこれらの混合物を含有する酸モノマーが、
エチレン性不飽和を有し、およびアクリルアミド−メチル−プロパン−スルホン酸、メタアリルスルホン酸ナトリウム、ビニルスルホン酸およびスチレンスルホン酸などのスルホン酸官能基を有するモノマーの中から選択されるか、または
エチレン性不飽和を有し、およびエチレングリコールメタクリレートのリン酸エステル、プロピレングリコールメタクリレートのリン酸エステル、エチレングリコールアクリレートのリン酸エステル、プロピレングリコールアクリレートのリン酸エステルおよびそれらのエトキシレートなどのリン酸官能基を有するモノマーの中さえから選択されるか、または
エチレン性不飽和を有し、およびビニルホスホン酸などのホスホン酸官能基またはこれらの混合物を有するモノマーの中からさえ選択される
ことを特徴とする、請求項１から３のいずれかに記載のコポリマー。
【請求項７】
少なくとも２つのエチレン性不飽和を有するモノマーが、エチレングリコールジメタクリレート、トリメチロールプロパントリアクリレート、アクリル酸アリル、マレイン酸アリル、メチレン−ビス−アクリルアミド、メチレン−ビス−メタクリルアミド、テトラアリルオキシエタン、トリアリルシアヌレート、（ペンタエリトリトール、ソルビトール、スクロースなどの多価アルコールから得られる）アリルエステルからなる群から選択されることを特徴とする、請求項１から３のいずれかに記載のコポリマー。
【請求項８】
結合剤の機能を同時に有する、顔料および／または無機充填材の水性懸濁液のための、
顔料および／または無機充填材の粒を得るために使用される、
ＩＳＯ規格９２７７により測定して０．５ｍ２／ｇから２００ｍ２／ｇの範囲のＢＥＴ比表面積を有する基本粒子から再構成されおよび形成された、
前記粒は熱可塑性樹脂中に容易に再分散させることができる、
重量で表して、モノマーａ）、ｂ）、ｃ）、およびｄ）の合計が１００％に等しい、
ｅ）３％から７５％の、好ましくは４％から７０％の、カルボキシル官能基を有する少なくとも１種のモノマーと、
ｆ）９７％から２５％の、好ましくは９６％から３０％の、アクリルエステル官能基もしくはビニルエステル官能基またはアクリルアミド官能基もしくはビニルアミド官能基を有する少なくとも１種のモノマーと、
ｇ）０％から５％の、硫黄原子またはリン原子またはこれらの混合物を含有する少なくとも１種の酸モノマーと、
ｈ）０重量％から５重量％の、少なくとも２つのエチレン性不飽和を有するモノマーの中から選択した少なくとも１種の架橋モノマーと
からなりことを特徴とする、
レオロジ改質剤。
【請求項９】
カルボキシル官能基を有する前記モノマーが、
エチレン性不飽和を有し、およびアクリル酸もしくはメタクリル酸または（マレイン酸もしくはイタコン酸のＣ１〜Ｃ４モノエステルなどの）二酸のヘミエステルさえまたはこれら混合物などのモノカルボン酸官能基を有するアニオンモノマーの中から選択されるか、
エチレン性不飽和を有し、およびジカルボン酸官能基もしくはスルホン酸官能基もしくはリン酸官能基もしくはホスホン酸官能基またはこれらの混合を有するアニオンモノマーの中から選択されるか、
エチレン性不飽和を有し、およびイタコン酸、マレイン酸または（無水マレイン酸などの）カルボン酸無水物さえなどのジカルボン酸官能基を有するモノマーから選択される、
ことを特徴とする、請求項８に記載のレオロジ改質剤。
【請求項１０】
アクリルエステル官能基もしくはビニルエステル官能基またはアクリルアミド官能基もしくはビニルアミド官能基を有するモノマーが、
置換されているかもしくは置換されていないアクリルアミドもしくはメタクリルアミドまたはそれらの誘導体およびこれらの混合物の中から選択されるか、または
分枝状もしくは線状のアクリル酸アルキルまたはメタクリル酸アルキルなどの１つもしくはいくつかの非水溶性モノマーの中さえから選択されるか、または
酢酸ビニルなどのビニルエステルの中から選択される
ことを特徴とする、請求項８に記載のレオロジ改質剤。
【請求項１１】
硫黄原子またはリン原子またはこれらの混合物を含有する酸モノマーが、
エチレン性不飽和を有し、およびアクリルアミド−メチル−プロパン−スルホン酸、メタアリルスルホン酸ナトリウム、ビニルスルホン酸およびスチレンスルホン酸などのスルホン酸官能基を有するモノマーの中から選択されるか、または
エチレン性不飽和を有し、およびエチレングリコールメタクリレートのリン酸エステル、プロピレングリコールメタクリレートのリン酸エステル、エチレングリコールアクリレートのリン酸エステル、プロピレングリコールアクリレートのリン酸エステルおよびそれらのエトキシレートなどのリン酸官能基を有するモノマーの中さえから選択されるか、または
エチレン性不飽和を有し、およびビニルホスホン酸などのホスホン酸官能基またはこれらの混合物を有するモノマーの中からさえ選択される
ことを特徴とする、請求項８に記載のレオロジ改質剤。
【請求項１２】
少なくとも２つのエチレン性不飽和を有するモノマーが、エチレングリコールジメタクリレート、トリメチロールプロパントリアクリレート、アクリル酸アリル、マレイン酸アリル、メチレン−ビス−アクリルアミド、メチレン−ビス−メタクリルアミド、テトラアリルオキシエタン、トリアリルシアヌレート、（ペンタエリトリトール、ソルビトール、スクロースなどの多価アルコールから得られる）アリルエーテルからなる群から選択されることを特徴とする、請求項８に記載のレオロジ改質剤。
【請求項１３】
結合剤の機能を同時に有する、顔料および／または無機充填材の水性懸濁液のための、
重量で表して、モノマーａ）、ｂ）、ｃ）、およびｄ）の合計が１００％に等しい、
ａ）１０％から７５％の、カルボキシル官能基を有する少なくとも１種のモノマーと、
ｂ）９０％から２５％の、アクリルエステル官能基もしくはビニルエステル官能基またはアクリルアミド官能基もしくはビニルアミド官能基を有する少なくとも１種のモノマーと、
ｃ）０％から５％の、硫黄原子またはリン原子またはこれらの混合物を含有する少なくとも１種の酸モノマーと、
ｄ）０重量％から５重量％の、少なくとも２つのエチレン性不飽和を有するモノマーの中から選択される少なくとも１種の架橋モノマーと
からなることを特徴とする、および
方法（Ａ）により測定して５ｍｌ／ｇから２０ｍｌ／ｇ、好ましくは７ｍｌ／ｇから１５ｍｌ／ｇの範囲にある固有粘度に対応する分子量を有することを特徴とする、
粘性低下剤。
【請求項１４】
カルボキシル官能基を有するモノマーが、
エチレン性不飽和を有し、およびアクリル酸もしくはメタクリル酸または（マレイン酸もしくはイタコン酸のＣ１〜Ｃ４モノエステルなどの）二酸のヘミエステルさえまたはこれら混合物などのモノカルボン酸官能基を有するアニオンモノマーの中から選択されるか、
エチレン性不飽和を有し、およびジカルボン酸官能基もしくはスルホン酸官能基もしくはリン酸官能基もしくはホスホン酸官能基またはこれらの混合を有するアニオンモノマーの中から選択されるか、
エチレン性不飽和を有し、およびイタコン酸、マレイン酸または（無水マレイン酸などの）カルボン酸無水物などのジカルボン酸官能基を有するモノマーから選択される、
ことを特徴とする請求項１３に記載の粘性低下剤。
【請求項１５】
アクリルエステル官能基もしくはビニルエステル官能基またはアクリルアミド官能基もしくはビニルアミド官能基を有するモノマーが、
置換されているかもしくは置換されていないアクリルアミドもしくはメタクリルアミドまたはそれらの誘導体およびこれらの混合物の中から選択されるか、または
分枝状もしくは線状のアクリル酸アルキルまたはメタクリル酸アルキルなどの１つもしくはいくつかの非水溶性モノマーの中さえから選択されるか、または
酢酸ビニルなどのビニルエステルの中から選択される
ことを特徴とする請求項１３に記載の粘性低下剤。
【請求項１６】
硫黄原子またはリン原子またはこれらの混合物を含有する酸モノマーが、
エチレン性不飽和を有し、およびアクリルアミド−メチル−プロパン−スルホン酸、メタアリルスルホン酸ナトリウム、ビニルスルホン酸およびスチレンスルホン酸などのスルホン酸官能基を有するモノマーの中から選択されるか、または
エチレン性不飽和を有し、およびエチレングリコールメタクリレートのリン酸エステル、プロピレングリコールメタクリレートのリン酸エステル、エチレングリコールアクリレートのリン酸エステル、プロピレングリコールアクリレートのリン酸エステルおよびそれらのエトキシレートなどのリン酸官能基を有するモノマーの中さえから選択されるか、または
エチレン性不飽和を有し、およびビニルホスホン酸などのホスホン酸官能基またはこれらの混合物を有するモノマーの中からさえ選択される
ことを特徴とする請求項１３に記載の粘性低下剤。
【請求項１７】
少なくとも２つのエチレン性不飽和を有するモノマーが、エチレングリコールジメタクリレート、トリメチロールプロパントリアクリレート、アクリル酸アリル、マレイン酸アリル、メチレン−ビス−アクリルアミド、メチレン−ビス−メタクリルアミド、テトラアリルオキシエタン、トリアリルシアヌレート、（ペンタエリトリトール、ソルビトール、スクロースなどの多価アルコールから得られる）アリルエステルからなる群から選択されることを特徴とする、請求項１３に記載の粘性低下剤。
【請求項１８】
結合剤の機能を同時に有する
重量で表して、モノマーａ）、ｂ）、ｃ）およびｄ）の合計が１００％に等しい、
ａ）３０％から７５％の、カルボキシル官能基を有する少なくとも１種のモノマーと、
ｂ）７０％から２５％の、アクリルエステル官能基もしくはビニルエステル官能基またはアクリルアミドアミド官能基もしくはビニルアミド官能基を有する少なくとも１種のモノマーと、
ｃ）０％から５％の、硫黄原子またはリン原子またはこれらの混合物を含有する少なくとも１種の酸モノマーと、
ｄ）０重量％から５重量％の、少なくとも２つのエチレン性不飽和を有するモノマーの中から選択した少なくとも１種の架橋モノマーと
を含むことを特徴とする、および
方法（Ａ）により測定して５ｍｌ／ｇから２０ｍｌ／ｇ、好ましくは７ｍｌ／ｇから１５ｍｌ／ｇの範囲にある固有粘度に対応する分子量を有することを特徴とする、
粉砕助剤。
【請求項１９】
カルボキシル官能基を有するモノマーが、
エチレン性不飽和を有し、およびアクリル酸もしくはメタクリル酸もしくは（マレイン酸もしくはイタコン酸のＣ１〜Ｃ４モノエステルなどの）二酸のヘミエステルさえまたはこれら混合物などのモノカルボン酸官能基を有するアニオンモノマーの中から選択されるか、または
エチレン性不飽和を有し、および、ジカルボン酸官能基もしくはスルホン酸官能基もしくはリン酸官能基もしくはホスホン酸官能基またはこれらの混合を有するアニオンモノマーの中から選択されるか、
エチレン性不飽和を有し、およびイタコン酸、マレイン酸または（無水マレイン酸などの）カルボン酸無水物などのジカルボン酸官能基を有するモノマーから選択される、
ことを特徴とする、請求項１８に記載の粉砕助剤。
【請求項２０】
アクリルエステル官能基もしくはビニルエステル官能基またはアクリルアミド官能基もしくはビニルアミド官能基を有するモノマーが、
置換されているかもしくは置換されていないアクリルアミドもしくはメタクリルアミドまたはそれらの誘導体およびこれらの混合物の中から選択されるか、または
分枝状もしくは線状のアクリル酸アルキルまたはメタクリル酸アルキルなどの１つもしくはいくつかの非水溶性モノマーの中さえから選択されるか、または
酢酸ビニルなどのビニルエステルの中から選択される
ことを特徴とする請求項１８に記載の粉砕助剤。
【請求項２１】
硫黄原子またはリン原子またはこれらの混合物を含有する酸モノマーが、
エチレン性不飽和を有し、およびアクリルアミド−メチル−プロパン−スルホン酸、メタアリルスルホン酸ナトリウム、ビニルスルホン酸およびスチレンスルホン酸などのスルホン酸官能基を有するモノマーの中から選択されるか、または
エチレン性不飽和を有し、およびエチレングリコールメタクリレートのリン酸エステル、プロピレングリコールメタクリレートのリン酸エステル、エチレングリコールアクリレートのリン酸エステル、プロピレングリコールアクリレートのリン酸エステルおよびそれらのエトキシレートなどのリン酸官能基を有するモノマーの中さえから選択されるか、または
エチレン性不飽和を有し、およびビニルホスホン酸などのホスホン酸官能基またはこれらの混合物を有するモノマーの中からさえ選択される
ことを特徴とする請求項１８に記載の粉砕助剤。
【請求項２２】
少なくとも２つのエチレン性不飽和を有するモノマーが、エチレングリコールジメタクリレート、トリメチロールプロパントリアクリレート、アクリル酸アリル、マレイン酸アリル、メチレン−ビス−アクリルアミド、メチレン−ビス−メタクリルアミド、テトラアリルオキシエタン、トリアリルシアヌレート、（ペンタエリトリトール、ソルビトール、スクロースなどの多価アルコールから得られる）アリルエステルからなる群から選択されることを特徴とする、請求項１８に記載の粉砕助剤。
【請求項２３】
コポリマーが顔料および／または無機充填材の粒を得るために使用される、
前記粒は、ＩＳＯ規格９２７７により測定して０．５ｍ２／ｇから２００ｍ２／ｇの範囲のＢＥＴ比表面積を有する基本粒子から再構成されおよび形成されたものであり、熱可塑性樹脂中に容易に再分散させることができる、
コポリマーが、重量で表して、モノマーａ）、ｂ）、ｃ）およびｄ）の合計が１００％に等しい、
ａ）３％から７５％の、好ましくは４％から７０％の、カルボキシル官能基を有する少なくとも１種のモノマーと、
ｂ）９７％から２５％の、好ましくは９６％から３０％の、アクリルエステル官能基もしくはビニルエステル官能基またはアクリルアミド官能基もしくはビニルアミド官能基を有する少なくとも１種のモノマーと、
ｃ）０％から５％の、硫黄原子またはリン原子またはそれらの混合物を含有する少なくとも１種の酸モノマーと、
ｄ）０重量％から５重量％の、少なくとも２つのエチレン性不飽和を有するモノマーの中から選択した少なくとも１種の架橋モノマーと
を含むことを特徴とする、
コポリマーが、顔料および／または無機充填材の乾燥重量に比較して０．１乾燥重量％から１０乾燥重量％の割合で使用されることを特徴とする、および
顔料および／または無機充填材の凝集された粒をＰＶＣ樹脂中に再分散させることができること、すなわち、ＰＶＣ樹脂中の微細顆粒の分散力を測定するプロトコルに基づく再分散性試験において０．２ｍｍ以上の直径を有する粒が３粒未満存在することを特徴とする、
結合剤としてのおよびレオロジ改質剤としてのコポリマーの使用。
【請求項２４】
コポリマーが、重量で表して、モノマーａ）、ｂ）、ｃ）およびｄ）の合計が１００％に等しい、
ａ）１０％から７５％の、カルボキシル官能基を有する少なくとも１種のモノマーと、
ｂ）９０％から２５％の、アクリルエステル官能基もしくはビニルエステル官能基またはアクリルアミド官能基もしくはビニルアミド官能基を有する少なくとも１種のモノマーと、
ｃ）０％〜５％の、硫黄原子またはリン原子またはそれらの混合物を含有する少なくとも１種の酸モノマーと、
ｄ）０重量％〜５重量％の、少なくとも２つのエチレン性不飽和を有するモノマーの中から選択した少なくとも１種の架橋モノマーと
を含むことを特徴とする、
コポリマーが、顔料および／または無機充填材の乾燥重量に比較して０．１乾燥重量％から１０乾燥重量％の割合で使用されることを特徴とする、および
コポリマーが、方法（Ａ）により測定して５ｍｌ／ｇから２０ｍｌ／ｇ、好ましくは７ｍｌ／ｇ〜１５ｍｌ／ｇの範囲にある固有粘度に対応する分子量を有することを特徴とする、および
顔料および／または無機充填材の凝集された粒がＰＶＣ樹脂中に再分散させることができること、すなわち、ＰＶＣ樹脂中の微細か粒の分散力を測定するプロトコルに基づく再分散性試験において０．２ｍｍ以上の直径を有する粒が３粒未満存在することを特徴とする
顔料および／または無機充填材の水性懸濁液のための、結合剤としておよび粘度低下剤としての、請求項２３に記載のコポリマーの使用。
【請求項２５】
コポリマーが、重量で表して、モノマーａ）、ｂ）、ｃ）およびｄ）の合計が１００％に等しい、
ａ）３０％から７５％の、カルボキシル官能基を有する少なくとも１種のモノマーと、
ｂ）７０％から２５％の、アクリルエステル官能基もしくはビニルエステル官能基またはアクリルアミド官能基もしくはビニルアミド官能基を有する少なくとも１種のモノマーと、
ｃ）０％から５％の、硫黄原子またはリン原子またはそれらの混合物を含有する少なくとも１種の酸モノマーと、
ｄ）０重量％から５重量％の、少なくとも２つのエチレン性不飽和を有するモノマーの中から選択した少なくとも１種の架橋モノマーと
からなることを特徴とする、および
コポリマーが、顔料および／または無機充填材の乾燥重量に比較して０．１乾燥重量％から１０乾燥重量％の割合で使用されることを特徴とする、および
コポリマーが、方法（Ａ）により測定して５ｍｌ／ｇから２０ｍｌ／ｇ、好ましくは７ｍｌ／ｇから１５ｍｌ／ｇの範囲にある固有粘度に対応する分子量を有することを特徴とする、および
顔料および／または無機充填材の凝集された粒をＰＶＣ樹脂中に再分散させることができること、すなわち、ＰＶＣ樹脂中の微細か粒の分散力を測定するプロトコルに基づく再分散性試験において０．２ｍｍ以上の直径を有する粒が３粒未満存在することを特徴とする
顔料および／または無機充填材の水性懸濁液のための、結合剤としてのまた粉砕助剤としての、請求項２３に記載のコポリマーの使用。
【請求項２６】
カルボキシル官能基を有するモノマーが、
エチレン性不飽和を有し、およびアクリル酸もしくはメタクリル酸もしくは（マレイン酸もしくはイタコン酸のＣ１〜Ｃ４モノエステルなどの）二酸のヘミエステルさえまたはこれら混合物などのモノカルボン酸官能基を有するアニオンモノマーの中から選択されるか、または
エチレン性不飽和を有し、およびジカルボン酸官能基もしくはスルホン酸官能基もしくはリン酸官能基もしくはホスホン酸官能基またはこれらの混合を有するアニオンモノマーの中から選択されるか、
エチレン性不飽和を有し、およびイタコン酸、マレイン酸または（無水マレイン酸などの）カルボン酸無水物などのジカルボン酸官能基を有するモノマーから選択される
ことを特徴とする、請求項２３から２５のいずれかに記載のコポリマーの使用。
【請求項２７】
アクリルエステル官能基もしくはビニルエステル官能基またはアクリルアミド官能基もしくはビニルアミド官能基を有するモノマーが、
置換されているかもしくは置換されていないアクリルアミドもしくはメタクリルアミドまたはそれらの誘導体およびこれらの混合物の中から選択されるか、または
分枝状もしくは線状のアクリル酸アルキルまたはメタクリル酸アルキルなどの１つもしくはいくつかの非水溶性モノマーの中さえから選択されるか、または
酢酸ビニルなどのビニルエステルの中から選択される
特徴とする請求項２３から２５のいずれかに記載のコポリマーの使用。
【請求項２８】
硫黄原子またはリン原子またはこれらの混合物を含有する酸モノマーが、
エチレン性不飽和を有し、およびアクリルアミド−メチル−プロパン−スルホン酸、メタアリルスルホン酸ナトリウム、ビニルスルホン酸およびスチレンスルホン酸などのスルホン酸官能基を有するモノマーの中から選択されるか、または
エチレン性不飽和を有し、およびエチレングリコールメタクリレートのリン酸エステル、プロピレングリコールメタクリレートのリン酸エステル、エチレングリコールアクリレートのリン酸エステル、プロピレングリコールアクリレートのリン酸エステルおよびそれらのエトキシレートなどのリン酸官能基を有するモノマーの中さえから選択されるか、または
エチレン性不飽和を有し、およびビニルホスホン酸などのホスホン酸官能基またはこれらの混合物を有するモノマーの中からさえ選択される
ことを特徴とする、請求項２３から２５のいずれかに記載のコポリマーの使用。
【請求項２９】
少なくとも２つのエチレン性不飽和を有するモノマーが、エチレングリコールジメタクリレート、トリメチロールプロパントリアクリレート、アクリル酸アリル、マレイン酸アリル、メチレン−ビス−アクリルアミド、メチレン−ビス−メタクリルアミド、テトラアリルオキシエタン、トリアリルシアヌレート、（ペンタエリトリトール、ソルビトール、スクロースなどの多価アルコールから得られる）アリルエステルからなる群から選択されることを特徴とする、請求項２３から２５のいずれかに記載のコポリマーの使用。
【請求項３０】
ＩＳＯ規格９２７７により測定して０．５ｍ２／ｇ〜２００ｍ２／ｇの範囲のＢＥＴ比表面積を有する基本粒子から再構成されおよび形成されたものであり
熱可塑性樹脂中に容易に再分散させることができる、
請求項１から７のいずれかに記載のコポリマーを、顔料および／または無機充填材の乾燥重量に対して０．１重量％から１０重量％含有することを特徴とする、
顔料および／または無機充填材の粒。
【請求項３１】
充填材および／または顔料が、方解石、白亜もしくは大理石さえなどの天然炭酸カルシウム、沈降炭酸カルシウムとなお呼ばれる合成炭酸カルシウム、ドロマイト、水酸化マグネシウム、カオリン、タルク、石膏、酸化チタン、ハイドロタルサイトまたはこれらの混合物の中から選択されることを特徴とする、
請求項３０に記載の、再構成された顔料および／または無機充填材の粒。
【請求項３２】
微粉末を使用する領域における、特にペイントの領域における、および熱可塑性樹脂の領域における、およびさらに特にＰＶＣ樹脂およびポリオレフィン樹脂の領域における、請求項３１に記載の顔料および／または無機充填材の粒の使用。
【請求項３３】
請求項３２に記載の顔料および／または無機充填材の粒の使用によって製造される熱可塑性樹脂。
【請求項３４】
樹脂の合計重量に対して、１乾燥重量％から８５乾燥重量％、好ましくは２乾燥重量％から４０乾燥重量％の、請求項３０または３１のいずれかに記載の顔料および／または無機充填材の粒を含有することを特徴とする、請求項３３に記載の熱可塑性樹脂。
【請求項３５】
請求項３３または３４のいずれかに記載の顔料および／または無機充填材の粒の使用により製造されるＰＶＣ樹脂およびポリオレフィン樹脂。
【請求項３６】
請求項３５に記載の熱可塑性樹脂、特にＰＶＣ樹脂から射出され、成形され、または押出しされた物品。
【発明の詳細な説明】
【技術分野】
【０００１】
本発明は、特にペイントおよびプラスチックの領域で、またより詳細には、鉱物質を充填した熱可塑性プラスチックの領域で使用される無機充填材の技術的分野に関する。
【０００２】
本発明は第一に、湿式もしくは乾式方法での製造により得られた基本粒子から形成される、再構成された顔料および／または無機充填材の粒の調製方法において、熱可塑性樹脂、特にＰＶＣ樹脂（ポリ塩化ビニル樹脂）と混和性のある、ＩＳＯ規格９２７７により測定し、０．５ｍ２／ｇ〜２００ｍ２／ｇの範囲のＢＥＴ比表面積を有する基本粒子から形成される再構成された顔料および／または無機充填材の粒を得るために使用することができる、すなわち、前述の樹脂中に容易に再分散させることのできる凝集された顔料および／または無機充填材を得るために使用することができる、顔料および／または無機充填材の水性懸濁液のための、結合剤の機能およびレオロジ改質剤の機能を同時に有するコポリマーに関する。
【０００３】
レオロジ改質剤とは、出願人は、鉱物質の乾燥重量に対して０．１乾燥重量％〜１０乾燥重量％の範囲の量で鉱物質の懸濁液中に添加した場合に、その懸濁液のＢｒｏｏｋｆｉｅｌｄ（商標）粘度を上昇させまたは低下させることが可能な化合物を意味することに注目されたい。
【０００４】
Ｂｒｏｏｋｆｉｅｌｄ（商標）粘度が低下する場合、用語粘性低下剤を用い、上昇する場合用語増粘剤を用いる。
【０００５】
本発明は、したがって、結合剤の機能を同時に有する、熱可塑性樹脂、特にＰＶＣ樹脂（ポリ塩化ビニル樹脂）中に容易に再分散させることのできる凝集された顔料および／または無機充填材を得るために使用することができる、顔料および／または無機充填材の水性懸濁液のためのレオロジ改質剤に関する。
【０００６】
本発明は、したがって、熱可塑性樹脂、特にＰＶＣ樹脂（ポリ塩化ビニル樹脂）中に容易に再分散させることのできる凝集された顔料および／または無機充填材を得るために使用することができる、結合剤の機能を同時に有する、顔料および／または無機充填材の水性懸濁液のための粉砕助剤に関する。
【０００７】
粉砕助剤とは、出願人は、鉱物質の乾燥重量に対して０．１乾燥重量％〜１０乾燥重量％の範囲の量で鉱物質の懸濁液中に添加した場合に、粉砕をさらに促進する、すなわち、懸濁液中の鉱物質粒子の粒度を減少させることを促進する粘性低下性化合物を意味することに注目されたい。
【０００８】
本発明はまた、湿式もしくは乾式方法での製造により得られた基本粒子から形成される再構成された顔料および／または無機充填材の粒の調製方法における、熱可塑性樹脂、特にＰＶＣ樹脂（ポリ塩化ビニル樹脂）と混和性のある、ＩＳＯ規格９２７７により測定し、０．５ｍ２／ｇ〜２００ｍ２／ｇの範囲のＢＥＴ比表面積を有する基本粒子から形成される再構成された顔料および／または無機充填材の粒を得るための前述のコポリマーの使用にも関する。
【０００９】
本発明はまた、前述のコポリマーの使用により得られる再構成された顔料および／または無機充填材の粒にも関する。
【００１０】
これらの再構成された顔料および／または無機充填材粗粒は、プラスチックの領域で使用される場合プラスチック配合物中に、またペイントの領域で使用される場合ペイント配合物中に、容易に分散されるはずである。
【００１１】
本発明はまた、微粉末を使用する領域における、また特にペイントおよび熱可塑性樹脂の領域における、また特にＰＶＣ樹脂の領域における、これらの再構成された顔料および／または無機充填材の粒にも関する。
【００１２】
本発明はまた、前述の再構成された顔料および／または無機充填材の粒を使用して製造される熱可塑性樹脂および特にＰＶＣ樹脂にも関する。
【００１３】
最後に本発明は、前述の再構成された顔料および／または無機充填材の粒を使用して製造される熱可塑性樹脂、および特にＰＶＣ樹脂から射出され、成形され、または押出しされた物品に関する。
【背景技術】
【００１４】
実際、プラスチックの、また特に熱可塑性樹脂の、また特にＰＶＣ樹脂の製造の間、プラスチックのコストを引き下げるために、同時に例えばその熱的もしくは機械的性質を向上させるために、高価な樹脂の一部を、より安価な無機充填材および／または顔料で置き換えることが増している。
【００１５】
例えば、天然のもしくは合成の炭酸カルシウム、ドロマイト、水酸化マグネシウム、カオリン、タルク、石膏など、または酸化チタンまでもの無機充填材および／または顔料が、微粉末またはマスターバッチの形で、当分野の技術者によりポリマーマトリックスに通常混ぜ込まれる。
【００１６】
当分野の技術者により「自由流動性（ｆｒｅｅ  ｆｌｏｗｉｎｇ）」と呼ばれる、すなわち流動し易い、熱可塑性樹脂において使用することができるミクロスフェアを得るための知られている種々の特許出願（欧州特許０２１３９３１号、欧州特許０３５９３６２号、欧州特許０６１８２５８号、欧州特許０６２８６０９号、フランス特許２７０５３５３号）があるが、全てのこれらの技術は、結合剤によって得られる、やはり「スラリ」と呼ばれる懸濁液の粘性に全面的に依存し、これによりミクロスフェア製造過程の残りの工程において蒸発させる水濃度を増加させなければならない不利を有する。
【００１７】
他の知られている技術（欧州特許０４１８６８３号）を使用すると、非常に硬く、そのため再分散させるのが非常に困難である粒子が得られる。
【００１８】
この技術は、熱可塑性樹脂中への分散が容易でない化合物をもたらす不都合がある。
【００１９】
このために、機械的抵抗性および／または耐熱性に関して最終ユーザの基準に適合している、流動し易いもしくは取り扱い易い、および熱可塑性樹脂中に容易に分散させることのできる無機充填材および／または顔料を得るためには、当分野の技術者は、ミクロスフェアの製造工程の間粘性を制御することが不可能であり、そのために、これらのミクロスフェアの製造中に存在する大量の水を除去するのに高エネルギーを要するという技術の問題に直面し、あるいは非常に硬いために熱可塑性樹脂中に容易に使用することができない粒子をもたらすという問題にも直面している。
【００２０】
入手できるこれらの技術について、当分野の技術者は、懸濁液の顔料および／または無機充填材の濃度の関数として、顔料および／または無機充填材の懸濁液の粘性が依存しているという問題にも直面している。
【発明の開示】
【発明が解決しようとする課題】
【００２１】
したがって、当分野の技術者は、流動し易く、かつ用途に適応している基本粒子から形成されている、また熱可塑性樹脂、特にＰＶＣ樹脂（ポリ塩化ビニル樹脂）と混和性のある、すなわち、前述の樹脂中に容易に再分散させることのできる凝集された顔料および無機充填材を得るために使用することができる、再構成された顔料および／または無機充填材の粒をもたらすと同時に、最初の懸濁液の粘性を制御するための、利用できる解決策を何ら有していない。
【００２２】
顔料および／または無機充填材に関する前述の不都合に基づき、出願人は、顔料および／または無機充填材の水性懸濁液のための、結合剤の機能およびレオロジ改質剤の機能を同時に有する作用剤として、一部カルボキシル基からなるコポリマーを使用することにより、前述の樹脂中に容易に再分散させることのできる凝集された顔料および／または無機充填材を得るために使用することができることを、思いもよらず見出した。
【００２３】
顔料および／または無機充填材の水性懸濁液のレオロジ性を改質する結合剤として使用される前述のポリマーの結合効果は、出願人には明白に、前述のコポリマーの分子量に比例するものであり、粘性低下効果についてのことではなく、または粉砕助剤効果についてのことでもないことに注目されたい。
【００２４】
これに関して、従来技術は、カルボキシル官能基を有しない（欧州特許０２１３９３１号、欧州特許０３５９３６２号、欧州特許０６１８２５８号、欧州特許０６２８６０９号、フランス特許２７０５３５３号）、また微粉砕された顔料および／または無機充填材をもたらさない充填材処理剤の使用を主として記述し、あるいは、カルボキシル官能基だけを有し（欧州特許０４１８６８３号）、非常に硬いので熱可塑性樹脂に再分散され易い基本粒子の形で得ることができない顔料および／または無機充填材を得るためにしか使用することができない作用剤の使用を主として記述している。
【課題を解決するための手段】
【００２５】
これに関し、本発明の、湿式もしくは乾式方法での製造により得られた基本粒子から形成される、再構成された顔料および／または無機充填材の粒の調製方法において、熱可塑性樹脂、特にＰＶＣ樹脂（ポリ塩化ビニル樹脂）と混和性のある、ＩＳＯ規格９２７７により測定して、０．５ｍ２／ｇ〜２００ｍ２／ｇの範囲のＢＥＴ比表面積を有する基本粒子から形成された再構成された顔料および／または無機充填材の粒を得るために使用することができる、顔料および／または無機充填材の水性懸濁液のための、結合剤の機能およびレオロジ改質剤の機能を同時に有するコポリマーは、重量で表して、モノマーａ）、ｂ）、ｃ）およびｄ）の合計が１００％に等しい、
ａ）３％〜７５％の、好ましくは４％〜７０％の、カルボキシル官能基を有する少なくとも１種のモノマーと、
ｂ）９７％〜２５％の、好ましくは９６％〜３０％の、アクリルエステル官能基もしくはビニルエステル官能基またはアクリルアミド官能基もしくはビニルアミド官能基を有する少なくとも１種のモノマーと、
ｃ）０％〜５％の、硫黄原子またはリン原子またはそれらの混合物を含有する少なくとも１種の酸モノマーと、
ｄ）０重量％〜５重量％の、少なくとも２つのエチレン性不飽和を有するモノマーの中から選択した少なくとも１種の架橋モノマーと
からなることを特徴とする。
【００２６】
より具体的には、本発明によるコポリマーが、湿式もしくは乾式方法での製造により得られた基本粒子から形成される、再構成された顔料および／または無機充填材の粒の調製方法において、熱可塑性樹脂、特にＰＶＣ樹脂（ポリ塩化ビニル樹脂）と混和性のある、ＩＳＯ規格９２７７により測定して０．５ｍ２／ｇ〜２００ｍ２／ｇの範囲のＢＥＴ比表面積を有する基本粒子から形成される再構成された顔料および／または無機充填材の粒を得るために使用することができる、顔料および／または無機充填材の水性懸濁液のための、結合剤の機能およびレオロジ改質剤の機能を同時に有する場合、本発明によるポリマーは、重量で表して、モノマーａ）、ｂ）、ｃ）およびｄ）の合計が１００％に等しい、
ａ）１０％〜７５％の、カルボキシル官能基を有する少なくとも１種のモノマーと、
ｂ）９０％〜２５％の、アクリルまたはビニルエステルまたはアミドを有する少なくとも１種のモノマーと、
ｃ）０％〜５％の、硫黄原子またはリン原子またはそれらの混合物を含有する少なくとも１種の酸モノマーと、
ｄ）０重量％〜５重量％の、少なくとも２つのエチレン性不飽和を有するモノマーの中から選択した少なくとも１種の架橋モノマーと
からなることを特徴とし、
および、５ｍｌ／ｇ〜２０ｍｌ／ｇ、好ましくは７ｍｌ／ｇ〜１５ｍｌ／ｇの範囲にある固有粘度に対応する分子量を有することを特徴とする。
【００２７】
ホモポリマーまたはコポリマーの分子量は、水酸化アンモニウム中和ポリマーの形のものについて、下記に記述する方法（Ａ）により測定され、本出願の残りの部分において、また特許請求範囲において固有粘度と呼ばれるであろう。
【００２８】
このことを行うため、我々は４つのフラスコを用意し、その１つは１２０ｇ／ｌの対照標準塩溶液を含有し、また他の３つは、アンモニアでｐＨ８まで中和し、異なる濃度に希釈した、固有粘度を測定する必要がある化合物を含有する。これらの異なる濃度は、１２０ｇ／ｌ塩溶液により、１０ｇ／ｌ、２０ｇ／ｌ、および３０ｇ／ｌに等しい。
【００２９】
次いで、アッベローデ管を取り付けたＳｃｈｏｔｔ  ＡＶＳ／５００粘度計（対照標準：５３０１０／Ｉ）、および定数０．０１を使用して、各溶液の比粘度を測定し、濃度の関数として曲線［（比粘度）／濃度］をプロットする。
【００３０】
曲線の直線部分を使用して、下記の式により固有粘度が得られる：
固有粘度＝濃度がゼロに近付く場合の（比粘度の濃度に対する比の）極限値。（Chimie macromoleculaire II, 1972 Edition, Chaper IV, p.211-259）。
【００３１】
またより具体的には、本発明により、コポリマーが、湿式もしくは乾式方法での製造により得られた基本粒子から形成された、再構成された顔料および／または無機充填材の粒の調製方法において、熱可塑性樹脂、特にＰＶＣ樹脂（ポリ塩化ビニル樹脂）と混和性のある、ＩＳＯ規格９２７７により測定して０．５ｍ２／ｇ〜２００ｍ２／ｇの範囲のＢＥＴ比表面積を有する基本粒子から形成される再構成された顔料および／または無機充填材の粒を得るために使用することができる、顔料および／または無機充填材の水性懸濁液のための、結合剤の機能およびレオロジ改質剤の機能を同時に有する場合、本発明によるコポリマーは、重量で表して、モノマーａ）、ｂ）、ｃ）およびｄ）の合計が１００％に等しい、
ａ）３０％〜７５％の、カルボキシル官能基を有する少なくとも１種のモノマーと、
ｂ）７０％〜２５％の、アクリルエステル官能基もしくはビニルエステル官能基またはアクリルアミド官能基もしくはビニルアミド官能基を有する少なくとも１種のモノマーと、
ｃ）０％〜５％の、硫黄原子またはリン原子またはそれらの混合物を含有する少なくとも１種の酸モノマーと、
ｄ）０重量％〜５重量％の、少なくとも２つのエチレン性不飽和を有するモノマーの中から選択した少なくとも１種の架橋モノマーと
からなることを特徴とし、および、
本コポリマーが、方法（Ａ）により測定して、５ｍｌ／ｇ〜２０ｍｌ／ｇ、好ましくは７ｍｌ／ｇ〜１５ｍｌ／ｇの範囲にある固有粘度に対応する分子量を有することも特徴とする。
【００３２】
本発明の、全てのこれらコポリマーは、より特に、次の特徴を有する。
ａ）カルボキシル官能基を有するモノマーは、エチレン性不飽和を有し、およびアクリル酸もしくはメタクリル酸または（マレイン酸もしくはイタコン酸のＣ１〜Ｃ４モノエステルなどの）二酸のヘミエステルさえまたはこれら混合物などのモノカルボン酸官能基を有するアニオンモノマーの中から選択されるか、エチレン性不飽和を有し、ジカルボン酸官能基もしくはスルホン酸官能基もしくはリン酸官能基もしくはホスホン酸官能基またはこれらの混合を有するアニオンモノマーの中から選択されるか、エチレン性不飽和を有し、およびイタコン酸、マレイン酸または（無水マレイン酸などの）カルボン酸無水物さえなどのジカルボン酸官能基を有するモノマーから選択される。
ｂ）アクリルエステル官能基もしくはビニルエステル官能基またはアクリルアミド官能基もしくはビニルアミド官能基を有するモノマーが、置換されているかもしくは置換されていないアクリルアミドもしくはメタクリルアミドまたはそれらの誘導体およびこれらの混合物の中から選択されるか、または、分枝状もしくは線状のアクリル酸アルキルまたはメタクリル酸アルキルなどの１つもしくはいくつかの非水溶性モノマーの中から選択されるか、または、酢酸ビニルなどのビニルエステルの中から選択される。
ｃ）硫黄原子またはリン原子またはこれらの混合物を含有する酸モノマーが、エチレン性不飽和を有し、およびアクリルアミド−メチル−プロパン−スルホン酸、メタアリルスルホン酸ナトリウム、ビニルスルホン酸およびスチレンスルホン酸などのスルホン酸官能基を有するモノマーの中から選択されるか、または、エチレン性不飽和を有し、およびエチレングリコールメタクリレートのリン酸エステル、プロピレングリコールメタクリレートのリン酸エステル、エチレングリコールアクリレートのリン酸エステル、プロピレングリコールアクリレートのリン酸エステルおよびそれらのエトキシレートなどのリン酸官能基を有するモノマーの中から選択されるか、または、エチレン性不飽和を有し、およびビニルホスホン酸などのホスホン酸官能基またはこれらの混合物を有するモノマーの中からさえ選択される。
ｄ）少なくとも２つのエチレン性不飽和を有するモノマーが、限定することなく、エチレングリコールジメタクリレート、トリメチロールプロパントリアクリレート、アクリル酸アリル、マレイン酸アリル、メチレン−ビス−アクリルアミド、メチレン−ビス−メタクリルアミド、テトラアリルオキシエタン、トリアリルシアヌレート、（ペンタエリトリトール、ソルビトール、スクロースなどの多価アルコールから得られる）アリルエステルからなる群から選択される。
【００３３】
本発明により使用されるコポリマーは、知られているラジカル共重合方法により得られる。
【００３４】
酸の形態で得られ、および蒸留されているであろうこのコポリマーは、一価中和官能基もしくは多価中和官能基を有する１種またはいくつかの中和剤、例えば、一価中和官能基についてはアルカリ性カチオン、特にナトリウム、カリウム、リチウム、アンモニウム；または例えばステアリルアミン、エタノールアミン（モノ−、ジ−、トリエタノールアミン）、モノおよびジエチルアミン、シクロヘキシルアミン、メチルシクロヘキシルアミンなどの第一級、第二級もしくは第三級脂肪族および／または環状アミンなどからなる群の中から選択された中和剤によって、あるいはさらに良好には、多価官能基については二価アルカリ土類カチオン、特にマグネシウムおよびカルシウム、または亜鉛などからなる群の中から選択された中和剤によって、同様に三価カチオン特にアルミニウムによって、またはより高い原子価を有するあるカチオンによって、全体的にもしくは一部中和すべきである。
【００３５】
各中和剤は、それぞれの原子価官能基による特定の化学量論に従って介入する。
【００３６】
優先的に、このコポリマーはアンモニウムイオンで中和する。
【００３７】
他の変形形態により、共重合反応から得られるコポリマーは、全体的もしくは一部中和反応の前または後に、１種またはいくつかの極性溶媒、特に水、メタノール、エタノール、プロパノール、イソプロパノール、ブタノール、アセトン、テトラヒドロフランまたはそれらの混合物からなる群に属する極性溶媒により、当分野の技術者に親しまれている静的もしくは動的方法に従って、処理されようし、およびいくつかの段階に分けられよう。
【００３８】
次いで、本発明の局面の１つは、水性懸濁液中の鉱物質のレオロジを改質する結合剤としての本発明により使用されるコポリマーに対応する。
【００３９】
本発明はまた、結合剤の機能を同時に有し、およびＩＳＯ規格９２７７により測定して０．５ｍ２／ｇ〜２００ｍ２／ｇの範囲のＢＥＴ比表面積を有する基本粒子から再構成されおよび形成された顔料および／または無機充填材の粒を得るために使用することができる、顔料および／または無機充填材の水性懸濁液のためのレオロジ改質剤としての、前述のコポリマーの使用にも関する。これらの粒は、熱可塑性樹脂中に容易に再分散させることができる。
【００４０】
この使用は、前述の作用剤が、重量で表して、モノマーａ）、ｂ）、ｃ）およびｄ）の合計が１００％に等しい
ａ）３％〜７５％の、好ましくは４％〜７０％の、カルボキシル官能基を有する少なくとも１種のモノマーと、
ｂ）９７％〜２５％の、好ましくは９６％〜３０％の、アクリルエステル官能基もしくはビニルエステル官能基またはアクリルアミド官能基もしくはビニルアミド官能基を有する少なくとも１種のモノマーと、
ｃ）０％〜５％の、硫黄原子またはリン原子またはそれらの混合物を含有する少なくとも１種の酸モノマーと、
ｄ）０重量％〜５重量％の、少なくとも２つのエチレン性不飽和を有するモノマーの中から選択した少なくとも１種の架橋モノマーと
からなることを特徴とし、
上記コポリマーは、顔料および／または無機充填材の乾燥重量に比較して０．１乾燥重量％〜１０乾燥重量％の割合で使用されることを特徴とし、および
凝集された粒を熱可塑性樹脂、特にＰＶＣ樹脂（ポリ塩化ビニル樹脂）中に再分散させることができること、すなわち、ＰＶＣ樹脂中の微細か粒の分散力を測定するプロトコルに基づく再分散性試験において０．２ｍｍ以上の直径を有する粒が３粒未満存在することを特徴とする。
【００４１】
本発明はまた、顔料および／または無機充填材の水性懸濁液のための、結合剤の機能を同時に有する粘度低下剤としての前述のコポリマーの使用にも関する。
【００４２】
この粘度低下剤の使用は、前述の作用剤が、重量で表して、モノマーａ）、ｂ）、ｃ）およびｄ）の合計が１００％に等しい、
ａ）１０％〜７５％の、カルボキシル官能基を有する少なくとも１種のモノマーと、
ｂ）９０％〜２５％の、アクリルエステル官能基もしくはビニルエステル官能基またはアクリルアミド官能基もしくはビニルアミド官能基を有する少なくとも１種のモノマーと、
ｃ）０％〜５％の、硫黄原子またはリン原子またはそれらの混合物を含有する少なくとも１種の酸モノマーと、
ｄ）０重量％〜５重量％の、少なくとも２つのエチレン性不飽和を有するモノマーの中から選択した少なくとも１種の架橋モノマーと
からなることを特徴とし、
上記コポリマーは、顔料および／または無機充填材の乾燥重量に比較して０．１乾燥重量％〜１０乾燥重量％の割合で使用されることを特徴とし、および
上記コポリマーは、方法（Ａ）により測定して５ｍｌ／ｇ〜２０ｍｌ／ｇ、好ましくは７ｍｌ／ｇ〜１５ｍｌ／ｇの範囲にある固有粘度に対応する分子量を有することを特徴とし、および
顔料および／または無機充填材の凝集された粒を熱可塑性樹脂、特にＰＶＣ樹脂（ポリ塩化ビニル樹脂）中に再分散させることができること、すなわち、ＰＶＣ樹脂中の微細か粒の分散力を測定するプロトコルに基づく再分散性試験において０．２ｍｍ以上の直径を有する粒３個未満が存在することを特徴としている。
【００４３】
最後に本発明は、結合剤の機能を同時に有する粉砕助剤としての前述のコポリマーの使用に関する。
【００４４】
この粉砕助剤としての使用は、前述の作用剤が、重量で表して、モノマーａ）、ｂ）、ｃ）およびｄ）の合計が１００％に等しい、
ａ）３０％〜７５％の、カルボキシル官能基を有する少なくとも１種のモノマーと、
ｂ）７０％〜２５％の、アクリルエステル官能基もしくはビニルエステル官能基またはアクリルアミド官能基もしくはビニルアミド官能基を有する少なくとも１種のモノマーと、
ｃ）０％〜５％の、硫黄原子またはリン原子またはそれらの混合物を含有する少なくとも１種の酸モノマーと、
ｄ）０重量％〜５重量％の、少なくとも２つのエチレン性不飽和を有するモノマーの中から選択した少なくとも１種の架橋モノマーと
からなることを特徴とし、
上記コポリマーは、顔料および／または無機充填材の乾燥重量に比較して０．１乾燥重量％〜１０乾燥重量％の割合で使用されることを特徴とし、および
前述のコポリマーは、方法（Ａ）により測定して５ｍｌ／ｇ〜２０ｍｌ／ｇ、好ましくは７ｍｌ／ｇ〜１５ｍｌ／ｇの範囲にある固有粘度に対応する分子量を有することを特徴とし、および
顔料および／または無機充填材の凝集された粒を熱可塑性樹脂、特にＰＶＣ樹脂（ポリ塩化ビニル樹脂）中に再分散させることができること、すなわち、ＰＶＣ樹脂中の微細か粒の分散力を測定するプロトコルに基づく再分散性試験において０．２ｍｍ以上の直径を有する粒３個未満が存在することを特徴とする。
【００４５】
本発明はまた、前述のコポリマーの使用により得られる顔料および／または無機充填材の再構成された粒に関する。
【００４６】
これらの顔料および／または無機充填材の再構成された粒は、本発明のコポリマーを、顔料および／または無機充填材の乾燥重量に比較して０．１重量％〜１０重量％の割合で含有することを特徴とする。
【００４７】
これらの顔料および／または無機充填材の再構成された粒は、より具体的には、充填材および／または顔料が、天然炭酸カルシウム、特に方解石、白亜、もしくは大理石、沈降炭酸カルシウムと今なお呼ばれる合成炭酸カルシウム、ドロマイト、水酸化マグネシウム、カオリン、タルク、石膏、酸化チタン、またはハイドロタルサイト、またはそれらの混合物、あるいは、ペイントおよび／またはプラスチックの領域で通常使用される任意の他の充填材および／または顔料の中から選択されることを特徴とする。
【００４８】
本発明はまた、微粉末を使用する領域における、また特にペイントおよび／または熱可塑性樹脂の領域における、特にＰＶＣ樹脂およびポリオレフィン樹脂の領域における、これらの顔料および／または無機充填材の再構成された粒の使用にも関する。
【００４９】
本発明はまた、前述の顔料および／または無機充填材の再構成された粒の使用により製造した、熱可塑性樹脂、および特にＰＶＣ樹脂およびポリオレフィン樹脂にも関する。
【００５０】
これらの樹脂は、樹脂の合計重量に対して、１乾燥重量％〜８５乾燥重量％、好ましくは２乾燥重量％〜４０乾燥重量％、の顔料および／または無機充填材の粒を含有することを特徴とする。
【００５１】
最後に、本発明は、前述の顔料および／または無機充填材の粒の使用により製造した熱可塑性樹脂、および特にＰＶＣ樹脂、から射出され、成形され、または押出しされた物品に関する。
【発明を実施するための最良の形態】
【００５２】
実施においては、本発明の、凝集した粒を得る操作の第一段階は、顔料および／または無機充填材と、本発明により使用されるコポリマーと、次いで、プラスチックの領域で現在使用されており、懸濁液の形で見出されるであろう、種々の添加剤、特にステアリン酸、ベヘン酸、パルミチン酸もしくは他の酸のエマルションまたは懸濁液、特にステアリン酸カルシウムもしくはアンモニウムなどの脂肪酸塩の懸濁液、酸化ポリエチレンワックスもしくはアクリル−エチレン酸性コポリマーの懸濁液などの、飽和されたもしくは不飽和の炭素原子８〜３０個を有する酸のエマルションまたは懸濁液の中から選択される滑剤など；ＰＶＣ業界で現在使用している熱もしくはＵＶ安定剤など、すなわち、鉛を含む重金属塩、またはカルシウム、亜鉛、アルミニウム、マグネシウム、バリウムなど製の天然もしくは合成成分；着色剤もしくは着色した顔料、衝撃改質剤、または「加工助剤」などを含む顔料および／または無機充填材の懸濁液の調製からなる。
【００５３】
第２段階において、得られた懸濁液を、霧化もしくは噴霧などの古典的な乾燥手順により乾燥させる。
【００５４】
この乾燥段階は、ある程度連続的な、１または２ステップで実施することができる。
【００５５】
熱可塑性樹脂内において自由流動性の、かつ容易に再分散可能な、これらの凝集された粒は、熱可塑性樹脂中に使用される前に、プラスチックの領域で通常使用される滑剤、無機ステアリン酸塩、および他の成分などの異なった成分により、いずれ希釈することができる。
【００５６】
下記の非限定的実施例によって、本発明の価値はより良く理解されるであろう。
【実施例１】
【００５７】
この実施例は、本発明により使用される結合剤のレオロジ改質特性の測定に関する。
【００５８】
この理由のため、炭酸カルシウムの水性懸濁液について実施されるそれぞれの下記の試験では、結合剤添加前および添加後に、その懸濁液のＢｒｏｏｋｆｉｅｌｄ（商標）粘度を測定している。
【００５９】
供試炭酸カルシウム懸濁液の試料をフラスコに導入し、１０分間振とうした後、ＨＢＤ−４型Ｂｒｏｏｋｆｉｅｌｄ（商標）粘度計を使用し、温度２５℃および適正なスピンドルの回転速度１０および１００ｒｐｍで、Ｂｒｏｏｋｆｉｅｌｄ（商標）粘度を測定している。これにより、結合剤すなわちレオロジ改質剤を添加する前の懸濁液のＢｒｏｏｋｆｉｅｌｄ（商標）粘度を提供する。
【００６０】
この測定を実施して後、レオロジ改質性結合剤を添加する。
【００６１】
１０分間振とうした後、結合剤を含有する炭酸カルシウム懸濁液が得られ、ＨＢＤ−４型Ｂｒｏｏｋｆｉｅｌｄ（商標）粘度計を使用し、温度２５℃および適正なスピンドルの回転速度１０および１００ｒｐｍで、Ｂｒｏｏｋｆｉｅｌｄ（商標）粘度を測定している。これにより、結合剤すなわちレオロジ改質剤を添加した後の懸濁液のＢｒｏｏｋｆｉｅｌｄ（商標）粘度を提供する。
【００６２】
下記の試験について、これらの種々の測定を行った。
【００６３】
（試験Ｎｏ．１）
従来技術を例示しているこの試験では、乾燥物濃度が６９．１％に等しく、および粒度分析が、Ｓｅｄｉｇｒａｐｈ（商標）５１００型粒度分析計により測定して、６１．８％の粒子の直径が２μｍ以下であり、および２１．７％の粒子の直径が１μｍ以下であるようなものである、ＩＳＯ規格９２７７により測定して４．５ｍ２／ｇのＢＥＴ比表面積を有する白亜と、１．０乾燥重量％のメチルポリメタクリレートとの水性懸濁液を使用する。
【００６４】
（試験Ｎｏ．２）
従来技術を例示しているこの試験では、乾燥物濃度が６９．１％に等しく、および粒度分析が、Ｓｅｄｉｇｒａｐｈ（商標）５１００型粒度分析計により測定して６１．８％の粒子の直径が２μｍ以下であり、および２１．７％の粒子の直径が１μｍ以下であるようなものである、ＩＳＯ規格９２７７により測定して４．５ｍ２／ｇのＢＥＴ比表面積を有する白亜と、１．０乾燥重量％の、Ｃｌａｒｉａｎｔ社によりＭｏｗｉｌｉｔｈ（商標）ＬＤＭの名称のもとに販売されているポリ酢酸ビニルとの水性懸濁液を使用する。
【００６５】
（試験Ｎｏ．３）
本発明を例示しているこの試験では、乾燥物濃度が６９．１％に等しく、および粒度分析が、Ｓｅｄｉｇｒａｐｈ（商標）５１００型粒度分析計により測定して６１．８％の粒子の直径が２μｍ以下であり、および２１．７％の粒子の直径が１μｍ以下であるようなものである、ＩＳＯ規格９２７７により測定して４．５ｍ２／ｇのＢＥＴ比表面積を有する白亜と、１．０乾燥重量％の、アンモニアにより１００モル％中和した、および
ａ）カルボキシル官能基を有するモノマーとしての１５．０重量％のアクリル酸、
ｂ）アクリルエステル官能基を有するモノマーとしての１０．０重量％のアクリル酸メチル、
ｃ）アクリルエステル官能基を有するモノマーとしての４０．０重量％のアクリル酸エチル、および
ｄ）ビニルエステル官能基を有するモノマーとしての３５．０重量％の酢酸ビニル
からなるコポリマーとの水性懸濁液を使用する。
【００６６】
（試験Ｎｏ．４）
本発明を例示しているこの試験では、乾燥物濃度が６９．１％に等しく、および粒度分析が、Ｓｅｄｉｇｒａｐｈ（商標）５１００型粒度分析計により測定して６１．８％の粒子の直径が２μｍ以下であり、および２１．７％の粒子の直径が１μｍ以下であるようなものである、ＩＳＯ規格９２７７により測定して４．５ｍ２／ｇのＢＥＴ比表面積を有する白亜と、１．０乾燥重量％の、アンモニアにより１００モル％中和した、および
ａ）カルボキシル官能基を有するモノマーとしての３０．０重量％のアクリル酸、および
ｂ）アクリルエステル官能基を有するモノマーとしての７０．０重量％のアクリル酸エチル
からなるコポリマーとの水性懸濁液を使用する。
【００６７】
（試験Ｎｏ．５）
本発明を例示しているこの試験では、乾燥物濃度が６９．１％に等しく、および粒度分析が、Ｓｅｄｉｇｒａｐｈ（商標）５１００型粒度分析計により測定して６１．８％の粒子の直径が２μｍ以下であり、および２１．７％の粒子の直径が１μｍ以下であるようなものである、ＩＳＯ規格９２７７により測定し４．５ｍ２／ｇのＢＥＴ比表面積を有する白亜と、１．０乾燥重量％の、アンモニアにより１００モル％中和した、および
ａ）カルボキシル官能基を有するモノマーとしての１５．０重量％のメタクリル酸、
ｂ）アクリルエステル官能基を有するモノマーとしての１０．０重量％のメタクリル酸メチル、および
ｃ）アクリルエステル官能基を有するモノマーとしての７５．０重量％のアクリル酸エチル
からなるコポリマーとの水性懸濁液を使用する。
【００６８】
（試験Ｎｏ．６）
本発明を例示しているこの試験では、乾燥物濃度が６９．１％に等しく、および粒度分析が、Ｓｅｄｉｇｒａｐｈ（商標）５１００型粒度分析計により測定して６１．８％の粒子の直径が２μｍ以下であり、および２１．７％の粒子の直径が１μｍ以下であるようなものである、ＩＳＯ規格９２７７により測定し４．５ｍ２／ｇのＢＥＴ比表面積を有する白亜と、１．０乾燥重量％の、炭酸ナトリウムにより８０モル％中和した、および
ａ）カルボキシル官能基を有するモノマーとしての４．０重量％のアクリル酸、および
ｂ）アクリルエステル官能基を有するモノマーとしての９６．０重量％のメタクリル酸メチル
からなるコポリマーとの水性懸濁液を使用する。
【００６９】
（試験Ｎｏ．７）
本発明を例示しているこの試験では、乾燥物濃度が６９．１％に等しく、および粒度分析が、Ｓｅｄｉｇｒａｐｈ（商標）５１００型粒度分析計により測定して６１．８％の粒子の直径が２μｍ以下であり、および２１．７％の粒子の直径が１μｍ以下であるようなものである、ＩＳＯ規格９２７７により測定し４．５ｍ２／ｇのＢＥＴ比表面積を有する白亜と、１．０乾燥重量％の、アンモニアにより１００モル％中和した、および
ａ）カルボキシル官能基を有するモノマーとしての７１．３重量％のアクリル酸、および
ｂ）アクリルエステル官能基を有するモノマーとしての２８．７重量％のアクリル酸ブチル
からなるコポリマーとの水性懸濁液を使用する。
【００７０】
全てのこれらの実験結果を表１に提供する。
【００７１】
【表１】
2005517056.tif 000002
表１は、本発明によるコポリマーの分子量が、前述の方法（Ａ）により測定して５ｍｌ／ｇ〜２０ｍｌ／ｇ、および好ましくは７ｍｌ／ｇ〜１５ｍｌ／ｇの範囲にある固有粘度に対応する場合の、レオロジ改質剤としての、または粘性低下剤としての本発明によるコポリマーの効果を実証している。
【実施例２】
【００７２】
この実施例の目的は、結合剤および粉砕助剤の機能を同時に有する、本発明によるコポリマーの使用を例示することであり、天然炭酸カルシウムの懸濁液の粉砕に関与し、またより特に、微小粒子懸濁液に改良して、Ｓｅｄｉｇｒａｐｈ（商標）５１００型粒度分析計により測定して３６％の粒子の直径が２μｍ以下である、ＩＳＯ規格９２７７により測定して２．６ｍ２／ｇのＢＥＴ比表面積を有するシャンパーニュ白亜の粉砕に関する。
【００７３】
この目的のため、各試験について、試験しようとする本発明による粉砕助剤を、Ｓｅｄｉｇｒａｐｈ（商標）５１００型粒度分析計により測定して３６％の粒子の直径が２μｍ以下である、シャンパーニュ白亜の乾燥物６０％を有する水性懸濁液に導入する。
【００７４】
１組の円筒および回転パルサを有し、０，６ミリメートル〜１ミリメートルの範囲にある直径を有するコランダムボールから構成されるＤｙｎｏ−Ｍｉｌｌ（商標）粉砕機内で、懸濁液を循環させる。
【００７５】
粉砕機が占める全体体積は１１５０立方センチメートルであり、重量は２９００ｇである。
【００７６】
粉砕室の体積は１４００立方センチメートルである。
【００７７】
粉砕機の周速は、１秒当り１０メートルとする。
【００７８】
１時間当り１８リットルの速度で、炭酸カルシウム懸濁液を再循環している。
【００７９】
Ｄｙｎｏ−Ｍｉｌｌ（商標）出口には、粉砕により得られた懸濁液、および粉砕機から分離するために使用される２００マイクロメートル篩分離器を取り付ける。
【００８０】
各粉砕試験中の温度は、約６０℃に維持する。
【００８１】
粉砕の終わりに（Ｔ０）、顔料懸濁液の試料をフラスコに集める。この懸濁液の粒度分析（２μｍおよび１μｍ未満の％）を、Ｍｉｃｒｏｍｅｔｒｉｃｓ社製のＳｅｄｉｇｒａｐｈ（商標）５１００型粒度分析計により測定する。
【００８２】
Ｂｒｏｏｋｆｉｅｌｄ（商標）ＲＶＴ粘度計により、温度２３℃および適正なスピンドルの回転速度１０および１００ｒｐｍで、懸濁液のＢｒｏｏｋｆｉｅｌｄ（商標）粘度を測定する。
【００８３】
上記により、下記の粉砕助剤を試験する。
【００８４】
（試験Ｎｏ．８）
本発明を例示しているこの試験では、アンモニアにより１００％中和した、前述の方法（Ａ）により測定して８．１ｍｌ／ｇに等しい固有粘度を有する、かつ
ａ）カルボキシル官能基を有するアニオンモノマーとしての３０．０重量％のアクリル酸と、
ｂ）アクリルエステル官能基を有するモノマーとしての７０．０重量％のアクリル酸エチルと、
からなるポリマーを、白亜の乾燥重量に比較して、０．２乾燥重量％使用する。
【００８５】
これにより、改良された白亜の水性懸濁液は下記の特性を有する：
−シャンパーニュ白亜の濃度：５６．２％、
−１０ｒｐｍにおけるＢｒｏｏｋｆｉｅｌｄ（商標）粘度＝１００ｍＰａ．ｓ、
−１００ｒｐｍにおけるＢｒｏｏｋｆｉｅｌｄ（商標）粘度＝７０ｍＰａ．ｓ、
−２μｍ以下の粒子％＝８９．４％、
−１μｍ以下の粒子％＝４５．２％、
−ＩＳＯ規格９２７７により測定し、ＢＥＴ比表面積は６．４ｍ２／ｇに等しい。
【００８６】
（試験Ｎｏ．９）
本発明を例示しているこの試験は、アンモニア１００％で中和した、前述の方法（Ａ）により測定して１１．２ｍｌ／ｇに等しい固有粘度を有する、かつ
ａ）カルボキシル官能基を有するアニオンモノマーとしての７１．３重量％のアクリル酸と、
ｂ）アクリルエステル官能基を有するモノマーとしての２８．７重量％のアクリル酸ブチルと、
からなるポリマーを、白亜の乾燥重量に比較して、０．１５乾燥重量％使用する。
【００８７】
これにより、改良された白亜の水性懸濁液は下記の特性を有する：
−シャンパーニュ白亜の濃度：５８．８％、
−１０ｒｐｍにおけるＢｒｏｏｋｆｉｅｌｄ（商標）粘度＝１２５ｍＰａ．ｓ、
−１００ｒｐｍにおけるＢｒｏｏｋｆｉｅｌｄ（商標）粘度＝７０ｍＰａ．ｓ、
−２μｍ以下の粒子％＝９１．３％、
−１μｍ以下の粒子％＝６２％、
−ＩＳＯ規格９２７７により測定し、ＢＥＴ比表面積は６．５ｍ２／ｇに等しい。
【００８８】
実施例における種々の試験の結果を調べると、分子量が、前述の方法（Ａ）により測定して５ｍｌ／ｇ〜２０ｍｌ／ｇ、また好ましくは７ｍｌ／ｇ〜１５ｍｌ／ｇの範囲にある固有粘度に対応する場合の、粉砕助剤としての本発明によるコポリマーの効果を実証している。
【実施例３】
【００８９】
この実施例の目的は、本発明による凝集した粒を、熱可塑性樹脂中に、特にＰＶＣ樹脂中に再分散させることができることを例示することである。
【００９０】
それを行うため、Ｓａｃｍｉ社（イタリア）により商品化されている微粉砕機を使用して前の試験における各懸濁液を、再構成された粒の形で乾燥し、８０重量部のＰＶＣ配合物と、２０重量部の無機充填材とによる混合物を作製して、再構成された粒の形で試験する。
【００９１】
使用したＰＶＣ配合物は、Ｅｕｒｏｐｅａｎ  Ｖｉｎｙｌｓ  Ｃｏｒｐ．社（イタリア）によりＥｖｉｐｏｌ  ＳＨ６５３０の名称のもとに商品化されているＰＶＣ樹脂１００部について下記のものを含有する：
−１．５部の三塩基性硫酸鉛、
−１．３部の二塩基性ステアリン酸鉛、
−０．６部のステアリン酸カルシウム、
−０．０５部の、Ｃｌａｒｉａｎｔ  ＧｍｂＨ社により商品化されているＥワックス。
【００９２】
この混合物を作製し、次いで、二軸型押出機を備えたＲｈｅｏｍｅｘ（商標）を使用して、下記の機械パラメータにより、混合成分（Ｈａａｋｅ社の対照標準５５７−２２１１）なしで押出している：
−スクリュ回転速度；３０ｒｐｍ、
−押出帯域１の温度：１６０℃、
−押出帯域２の温度：１７０℃、
−押出帯域３の温度：１８０℃、
−押出機ヘッドの温度：１８０℃、
ただし、供給ホッパを水の循環により冷却し、スクリュに手動で供給する。
【００９３】
したがって、出口における押出物は、「ドローイングベンチ」インデックス１２０を有するカレンダにより導かれた幅４０ｍｍの平坦片である。
【００９４】
直径０．２ｍｍを超える凝集粒３個未満が、長さ２０ｃｍ片上に見出される場合、再構成された粒の分散は良好であるとみなす。２０ｃｍにおいてこの直径の凝集粒が少なくとも３個が現れる場合、分散は不良であるとみなす。
【００９５】
種々の試験、および得られた結果は下記の通りである。
【００９６】
（試験Ｎｏ．１０）
この試験では、従来技術を例示しており、固有粘度８ｍｌ／ｇを有するアクリル酸のホモポリマーを使用することにより得られた、炭酸カルシウム懸濁液を使用する。
【００９７】
２０ｃｍ片上に数えきれない量の、直径０．２ｍｍを超える凝集粒が現れている。
【００９８】
表面の不良な外観にも気付くことができる。分散性は不良であるとみなされる。
【００９９】
（試験Ｎｏ．１１）
この試験では、本発明を例示しており、試験Ｎｏ．３の水性懸濁液から再構成された粒を使用する。
【０１００】
２０ｃｍ片上に凝集粒は全く見出されない。分散性は良好であるとみなされる。
【０１０１】
（試験Ｎｏ．１２）
この試験では、本発明を例示しており、試験Ｎｏ．４の水性懸濁液から再構成された粒を使用する。
【０１０２】
２０ｃｍ片上に凝集粒は全く見出されない。分散性は良好であるとみなされる。
【０１０３】
（試験Ｎｏ．１３）
この試験では、本発明を例示しており、試験Ｎｏ．５の水性懸濁液から再構成された粒を使用する。
【０１０４】
２０ｃｍ片上に凝集粒は全く見出されない。分散性は良好であるとみなされる。
【０１０５】
（試験Ｎｏ．１４）
この試験では、本発明を例示しており、試験Ｎｏ．６の水性懸濁液から再構成された粒を使用する。
【０１０６】
２０ｃｍ片上に凝集粒は全く見出されない。分散性は良好であるとみなされる。
【０１０７】
（試験Ｎｏ．１５）
この試験では、本発明を例示しており、試験Ｎｏ．７の水性懸濁液から再構成された粒を使用する。
【０１０８】
２０ｃｍ片上に凝集粒は全く見出されない。分散性は良好であるとみなされる。
【０１０９】
（試験Ｎｏ．１６）
この試験では、本発明を例示しており、試験Ｎｏ．８の水性懸濁液から再構成された粒を使用する。
【０１１０】
２０ｃｍ片上に凝集粒は全く見出されない。分散性は良好であるとみなされる。
【０１１１】
（試験Ｎｏ．１７）
この試験では、本発明を例示しており、試験Ｎｏ．９の水性懸濁液から再構成された粒を使用する。
【０１１２】
２０ｃｍ片上に凝集粒は全く見出されない。分散性は良好であるとみなされる。
【０１１３】
この実施例の種々の試験の結果を検討することにより、本発明による凝集された粒は、熱可塑性樹脂中に、また特にＰＶＣ樹脂中に再分散可能であることが示されている。
【実施例４】
【０１１４】
この実施例の目的は、本発明の、再構成された無機充填材の粒を含有するＰＶＣ樹脂について得られた機械的性質を例示することである。
【０１１５】
この目的のために、下記の試験を実施した。
【０１１６】
（試験Ｎｏ．１８）
この対照標準試験は、１５ｐｃｒの、工業的品質のステアリン酸で処理したシャンパーニュ白亜を使用する。処理前にこの白亜のＢＥＴ比表面積は、ＩＳＯ規格９２７７により測定し５ｍ２／ｇであり、また粒度分析は、Ｓｅｄｉｇｒａｐｈ（商標）５１００型粒度分析計により測定し、６０％の粒子の直径が２マイクロメートル以下であるものである。
【０１１７】
ＰＶＣ配合物と供試無機充填材との混合物を調製することにより、シャルピ（Ｃｈａｒｐｙ）衝撃を測定する。
【０１１８】
使用したＰＶＣ配合物は、Ｅｕｒｏｐｅａｎ  Ｖｉｎｙｌｓ  Ｃｏｒｐ．社（イタリア）によりＥｖｉｐｏｌ  ＳＨ６５３０の名称のもとに商品化されているＰＶＣ樹脂１００部について下記のものを含有する：
−１．５部の三塩基性硫酸鉛、
−１．３部の二塩基性ステアリン酸鉛、
−０．６部のステアリン酸カルシウム、
−０．０５部の、Ｃｌａｒｉａｎｔ  ＧｍｂＨ社により商品化されているＥワックス、
−１５部の供試無機充填材。
【０１１９】
この混合物を、１４リットルのＰａｐｅｎｍｅｉｅｒ（商標）急速ミキサで、最初の５分間は温度１００℃〜１０５℃、周速２５ｍ／ｓに対応する速度２，２００ｒｐｍにおいて、次いで５０℃まで低下させた温度のもとで、周速７ｍ／ｓに対応する速度６００ｒｐｍで攪拌することにより作製する。
【０１２０】
次いで、ゲル化のため２００ｃｍ３の混合物を取り出す。
【０１２１】
このゲル化は、二円筒式Ｃｏｌｌｉｎ（商標）ミキサ（円筒の直径は１５０ｍｍに等しく、また幅は４００ｍｍに等しい）で、円筒速度約２０ｒｐｍ〜２４ｒｐｍおよび１９５℃に設定した回路加熱温度により実施される。
【０１２２】
ゲル化が完了すると直ぐに、厚さ０．５５ｍｍのシートが得られる。
【０１２３】
次いで、試料をさら状にした（ｃｏｕｎｔｅｒｓｕｎｋ）プレートを得るために、１９０℃において１０ｋＮのもとで２分間、かつ３００ｋＮのもとで３分間、圧縮プレス下の金型内でプレートを加圧する。ＤＩＮ規格５３４５３により、２３℃における衝撃抵抗を測定する。
【０１２４】
シャルピ衝撃について得られた値は、５．３ｋＪ／ｍ２に等しい。
【０１２５】
（試験Ｎｏ．１９）
本発明を例示するこの試験では、ＩＳＯ規格９２７７により測定して２．２ｍ２／ｇのＢＥＴ比表面積を有し、およびＳｅｄｉｇｒａｐｈ（商標）５１００型粒度分析計により測定して３２．５％の粒子の直径が２マイクロメートル以下である粒度分析を有するシャンパーニュ白亜を、先ず、白亜の乾燥重量に比較して０．２乾燥重量％の、試験Ｎｏ．７で使用したポリマーを導入することにより、実施例２で使用した手順と同一の手順により粉砕する。
【０１２６】
上記により改良された白亜の水性懸濁液は、白亜の乾燥重量による濃度６０％を有し、ＩＳＯ規格９２７７により測定して５．０ｍ２／ｇのＢＥＴ比表面積を有し、およびＳｅｄｉｇｒａｐｈ（商標）５１００型粒度分析計により測定して６０．０％の粒子の直径が２マイクロメートル以下である粒度分析を有する。
【０１２７】
次いで、白亜の乾燥重量に比較して０．２乾燥重量％の同一のポリマーと、ならびに白亜の乾燥重量に比較して０．１乾燥重量％の、乾燥物５０％を有するステアリン酸カルシウム水性懸濁液を添加する。
【０１２８】
Ｓａｃｍｉ社（イタリア）により商品化されているやり型微粉砕機により、媒質を５分間均質化した後、再構成された粒の形に懸濁液を乾燥する。次いで、試験Ｎｏ．１８で使用した手順と同一の手順でシャルピ衝撃値を測定する。
【０１２９】
上記について得られたシャルピ衝撃値は、６．４ｋＪ／ｍ２に等しい。
【０１３０】
（試験Ｎｏ．２０）
本発明を例示するこの試験では、ＩＳＯ規格９２７７により測定して２．２ｍ２／ｇのＢＥＴ比表面積を有し、およびＳｅｄｉｇｒａｐｈ（商標）５１００型粒度分析計により測定して３２．５％の粒子の直径が２マイクロメートル以下である粒度分析を有するシャンパーニュ白亜を、先ず、白亜の乾燥重量に比較して０．２乾燥重量％の、試験Ｎｏ．７で使用したポリマーを導入することにより、実施例２で使用した手順と同一の手順により粉砕する。
【０１３１】
上記により改良された白亜の水性懸濁液は、白亜の乾燥重量による濃度６０％を有し、ＩＳＯ規格９２７７により測定して５．０ｍ２／ｇのＢＥＴ比表面積を有し、およびＳｅｄｉｇｒａｐｈ（商標）５１００型粒度分析計により測定して６０．０％の粒子の直径が２マイクロメートル以下である粒度分析を有する。
【０１３２】
次いで、白亜の乾燥重量に比較して０．４乾燥重量％の同一のポリマーと、ならびに白亜の乾燥重量に比較して０．１乾燥重量％の、乾燥物５０％を有するステアリン酸カルシウム水性懸濁液を添加する。
【０１３３】
Ｓａｃｍｉ社（イタリア）により商品化されているやり型微粉砕機により、媒質を５分間均質化した後、再構成された粒の形に懸濁液を乾燥する。次いで、試験Ｎｏ．１８で使用した手順と同一の手順でシャルピ衝撃値を測定する。
【０１３４】
上記について得られたシャルピ衝撃値は、６．３ｋＪ／ｍ２に等しい。
【０１３５】
（試験Ｎｏ．２１）
この対照標準試験において、すなわち、ＩＳＯ規格９２７７により測定して処理前に８．５ｍ２／ｇのＢＥＴ比表面積を有し、およびＳｅｄｉｇｒａｐｈ（商標）５１００型粒度分析計により測定して９０％の粒子の直径が２マイクロメートル以下である粒度分析を有するシャンパーニュ白亜を、試験Ｎｏ．１８で使用した手順と同一の手順でシャルピ衝撃性を測定する。
【０１３６】
上記について得られたシャルピ衝撃値は、５．８ｋＪ／ｍ２に等しい。
【０１３７】
（試験Ｎｏ．２２）
本発明を例示するこの試験では、ＩＳＯ規格９２７７により測定して２．２ｍ２／ｇのＢＥＴ比表面積を有し、およびＳｅｄｉｇｒａｐｈ（商標）５１００型粒度分析計により測定して３２．５％の粒子の直径が２マイクロメートル以下である粒度分析を有するシャンパーニュ白亜を、先ず、白亜の乾燥重量に比較して０．４乾燥重量％の、試験Ｎｏ．７で使用したポリマーを導入することにより、実施例２で使用した手順と同一の手順により粉砕する。
【０１３８】
上記により改良された白亜の水性懸濁液は、乾燥重量による白亜の濃度５０％、ＩＳＯ規格９２７７により測定して８．６ｍ２／ｇのＢＥＴ比表面積を有し、およびＳｅｄｉｇｒａｐｈ（商標）５１００型粒度分析計により測定して９０．０％の粒子の直径が２マイクロメートル以下である粒度分析を有する。
【０１３９】
次いで、白亜の乾燥重量に比較して０．２乾燥重量％の同一のポリマーを添加する。
【０１４０】
媒質を５分間均質化した後、Ｓａｃｍｉ社（イタリア）により商品化されているやり型微粉砕機により、再構成された粒の形に懸濁液を乾燥する。次いで、試験Ｎｏ．１８で使用した手順と同一の手順でシャルピ衝撃性を測定する。
【０１４１】
上記について得られたシャルピ衝撃値は、６．８ｋＪ／ｍ２に等しい。
【０１４２】
（試験Ｎｏ．２３）
本発明を例示するこの試験では、ＩＳＯ規格９２７７により測定して２．２ｍ２／ｇのＢＥＴ比表面積を有し、およびＳｅｄｉｇｒａｐｈ（商標）５１００型粒度分析計により測定して３２．５％の粒子の直径が２マイクロメートル以下である粒度分析を有するシャンパーニュ白亜を、先ず、白亜の乾燥重量に比較して０．４乾燥重量％の、試験Ｎｏ．７で使用したポリマーを導入することにより、実施例２で使用した手順と同一の手順により粉砕する。
【０１４３】
上により改良された白亜の水性懸濁液は、乾燥重量による白亜の濃度５０％、ＩＳＯ規格９２７７により測定して８．６ｍ２／ｇのＢＥＴ比表面積を有し、およびＳｅｄｉｇｒａｐｈ（商標）５１００型粒度分析計により測定して９０．０％の粒子の直径が２マイクロメートル以下である粒度分析を有する。
【０１４４】
次いで、白亜の乾燥重量に比較して０．４乾燥重量％の同一のポリマーを添加する。
【０１４５】
Ｓａｃｍｉ社（イタリア）により商品化されているやり型微粉砕機により、媒質を５分間均質化した後、再構成された粒の形に懸濁液を乾燥する。次いで、試験Ｎｏ．１８で使用した手順と同一の手順でシャルピ衝撃性を測定する。
【０１４６】
上記について得られたシャルピ衝撃値は、６．６ｋＪ／ｍ２に等しい。
【０１４７】
（試験Ｎｏ．２４）
本発明を例示するこの試験では、ＩＳＯ規格９２７７により測定して２．２ｍ２／ｇのＢＥＴ比表面積を有し、およびＳｅｄｉｇｒａｐｈ（商標）５１００型粒度分析計により測定して３２．５％の粒子の直径が２マイクロメートル以下である粒度分析を有するシャンパーニュ白亜を、先ず、白亜の乾燥重量に比較して０．４乾燥重量％の、試験Ｎｏ．７で使用したポリマーを導入することにより、実施例２で使用した手順と同一の手順により粉砕する。
【０１４８】
上により改良された白亜の水性懸濁液は、乾燥重量による白亜の濃度５０％、ＩＳＯ規格９２７７により測定して８．６ｍ２／ｇのＢＥＴ比表面積を有し、およびＳｅｄｉｇｒａｐｈ（商標）５１００型粒度分析計により測定して９０．０％の粒子の直径が２マイクロメートル以下である粒度分析を有する。
【０１４９】
次いで、白亜の乾燥重量に比較して０．６乾燥重量％の同一のポリマーを添加する。
【０１５０】
Ｓａｃｍｉ社（イタリア）により商品化されているやり型微粉砕機により、媒質を５分間均質化した後、再構成された粒の形に懸濁液を乾燥する。次いで、試験Ｎｏ．１８で使用した手順と同一の手順でシャルピ衝撃値を測定する。
【０１５１】
上記について得られたシャルピ衝撃値は、７．０ｋＪ／ｍ２に等しい。
【０１５２】
種々の試験において得られた結果は、本発明による無機充填材の再構成された粒を含有するＰＶＣ樹脂は、従来技術の対照標準樹脂よりも高いシャルピ衝撃への抵抗性を有することを示す。このことにより、ポリマーマトリックス中における再構成された粒の完全な分散をもたらす。
【実施例５】
【０１５３】
この実施例の目的は、本発明による凝集された粒が、ポリオレフィン樹脂中に、特にポリエチレン樹脂中に再分散可能であることを示すことである。  これを行うため、それぞれの下記の供試懸濁液Ｎｏ．２５〜Ｎｏ．２７を、Ｓａｃｍｉ社（イタリア）により販売されているスプレガンを使用して再構成された粒の形で乾燥した後、０．１５部の、Ｃｉｂａ−Ｇｅｉｇｙ社によりＩｒｇａｎｏｘ（商標）１０１０の名称のもとに販売されている熱安定剤と、５０重量部の、Ｄｏｗ社によりＤｏｗｌｅｘ（商標）ＳＣ２１０７の名称のもとに販売されている低密度ポリエチレン樹脂（ＬＬＤＰＥ）と、５０重量部の、再構成された粒の形の試験しようとする無機充填材との混合物を作製する。
【０１５４】
この混合物を、二軸押出機を取り付けたＢｕｓｓ（商標）ＰＲ４６の助けにより調製し、次いで前述のポリエチレン樹脂を２５％の充填レベルにして、下記のパラメータによる実験室単軸機上に押出しする：
−スクリュ回転速度；８０ｒｐｍ、
−押出帯域１の温度：１８０℃、
−押出帯域２の温度：１９０℃、
−押出帯域３〜９の温度：２００℃。
【０１５５】
次いで、２０ｃｍのフィルム長にわたって直径０．２ｍｍ以上の凝集粒が全く存在しない場合、再構成された粒の分散性は良好とみなされる。２０ｃｍに達する前にこの直径の凝集粒少なくとも１個が見られる場合、再構成された粒の分散性は不良とみなされる。
【０１５６】
出願人は、ポリエチレン樹脂におけるこの分散性試験が、先に例示したＰＶＣ樹脂における分散性試験と等価のものであると考え、この試験の目標は、本発明による凝集された粒がポリオレフィン樹脂中に、およびとりわけポリエチレン樹脂中に、再分散可能であることを実証することである。
【０１５７】
種々の試験および得られた結果は下記の通りである：
【０１５８】
（試験Ｎｏ．２５）
本発明を例示するこの試験では、１００ｒｐｍにおけるＢｒｏｏｋｆｉｅｌｄ（商標）粘度２２５ｍＰａ．ｓを有するとともにその乾燥物濃度が３５％であり、かつその粒度分布がＳｅｄｉｇｒａｐｈ（商標）５１００型粒度分析計により測定して粒子の５０％が２μｍ未満の直径を有するようなものである、ＩＳＯ規格９２７７により測定して３ｍ２／ｇのＢＥＴ比表面積を有する白亜と、０．５乾燥重量％の、炭酸ナトリウムにより８０モル％中和された、および
ａ）カルボキシル官能基を有するモノマーとしての４．０重量％のアクリル酸、
ｂ）アクリルエステル官能基を有するモノマーとしての９６．０重量％のメタクリル酸メチル
から構成されたコポリマーとの水性懸濁液を使用する。
【０１５９】
上述の基準によるＬＬＤＰＥポリエチレン中の分散性は、良好である。
【０１６０】
（試験Ｎｏ．２６）
本発明を例示するこの試験では、１００ｒｐｍにおけるＢｒｏｏｋｆｉｅｌｄ（商標）粘度１６６ｍＰａ．ｓを有するとともにその乾燥物濃度が３０％であり、かつその粒度分布がＳｅｄｉｇｒａｐｈ（商標）５１００型粒度分析計により測定して粒子の５０％が２μｍ未満の直径を有するようなものである、ＩＳＯ規格９２７７により測定して３ｍ２／ｇのＢＥＴ比表面積を有する白亜と、０．８乾燥重量％の、炭酸ナトリウムにより８０モル％中和された、および
ａ）カルボキシル官能基を有するモノマーとしての４．０重量％のアクリル酸、
ｂ）アクリルエステル官能基を有するモノマーとしての９６．０重量％のメタクリル酸メチル
から構成されたコポリマーとの水性懸濁液を使用する。
【０１６１】
上述の基準によるＬＬＤＰＥポリエチレン中の分散性は、良好である。
【０１６２】
この実施例の種々の試験の結果を検討することにより、本発明による凝集された粒は、熱可塑性樹脂中に、また特にポリエチレン樹脂中に再分散可能であることが示している。
【実施例６】
【０１６３】
この実施例は、種々の無機充填材について使用した結合剤の粘性低下特性を明らかにすること、および本発明による凝集された粒が熱可塑性樹脂中に、また特にＰＶＣ樹脂中に再分散可能であることを測定することを含む。
【０１６４】
この目的のため、試験しようとする無機充填材の水性懸濁液に関し実施したそれぞれの下記の試験について、本結合剤の添加前および添加後に懸濁液のＢｒｏｏｋｆｉｅｌｄ（商標）粘度を測定する。ここで、実施例１におけるものと同一の設備によりまた同一の手順により、Ｂｒｏｏｋｆｉｅｌｄ（商標）粘度を測定する。
【０１６５】
これらのＢｒｏｏｋｆｉｅｌｄ（商標）粘度の測定を行った後で、実施例３におけるものと同一の手順によりまた同一の設備により、得られた凝集された粒をＰＶＣ樹脂中に分散させることにより再分散試験を実施する。
【０１６６】
下記の試験について、これらの種々の測定を実施した。
【０１６７】
（試験Ｎｏ．２７）
本発明を例示するこの試験では、その乾燥物濃度が６４％であり、かつその粒度分布がＣｉｌａｓ（商標）９２０型粒度分析計により測定して２５％の粒子が２μｍ未満の直径を有するようなものである、ＩＳＯ規格９２７７により測定して１ｍ２／ｇのＢＥＴ比表面積を有する方解石と、１０．０乾燥重量％の、アンモニアにより１００モル％中和された、前述の方法（Ａ）により測定して８．１ｍｌ／ｇの固有粘度を有し、および
ａ）カルボキシル官能基を有するモノマーとしての３０．０重量％のアクリル酸、
ｂ）アクリルエステル官能基を有するモノマーとしての７０．０重量％のアクリル酸エチル
から構成されたコポリマーとの水性懸濁液を使用する。
【０１６８】
前述の手順により得られたＢｒｏｏｋｆｉｅｌｄ（商標）粘度値は、以下の通りである。
結合剤の添加前：
−１０ｒｐｍにおけるＢｒｏｏｋｆｉｅｌｄ（商標）粘度＝１７１２ｍＰａ．ｓ、
−１００ｒｐｍにおけるＢｒｏｏｋｆｉｅｌｄ（商標）粘度＝２９８ｍＰａ．ｓ。
結合剤の添加後：
−１０ｒｐｍにおけるＢｒｏｏｋｆｉｅｌｄ（商標）粘度＝３２ｍＰａ．ｓ、
−１００ｒｐｍにおけるＢｒｏｏｋｆｉｅｌｄ（商標）粘度＝５８ｍＰａ．ｓ。
【０１６９】
上述の基準によるＰＶＣ中の分散性は、良好である。
【０１７０】
（試験Ｎｏ．２８）
本発明を例示するこの試験では、その乾燥物濃度が５５％であり、かつその粒度分布がＭａｌｖｅｒｎ  Ｍａｓｔｅｒｓｉｚｅｒ（商標）Ｘ型粒度分析計により測定して４０％の粒子が２μｍ未満の直径を有するものである、ＩＳＯ規格９２７７により測定して３．３ｍ２／ｇのＢＥＴ比表面積を有する大理石と、１．０乾燥重量％の、アンモニアにより１００モル％中和された、前述の方法（Ａ）により測定して８．１ｍｌ／ｇの固有粘度を有し、および
ａ）カルボキシル官能基を有するモノマーとしての３０．０重量％のアクリル酸、
ｂ）アクリルエステル官能基を有するモノマーとしての７０．０重量％のアクリル酸エチル
から構成されたコポリマーとの水性懸濁液を使用する。
【０１７１】
前述の手順により得られたＢｒｏｏｋｆｉｅｌｄ（商標）粘度値は、以下の通りである。
結合剤の添加前：
−１０ｒｐｍにおけるＢｒｏｏｋｆｉｅｌｄ（商標）粘度＝８３５２ｍＰａ．ｓ、
−１００ｒｐｍにおけるＢｒｏｏｋｆｉｅｌｄ（商標）粘度＝１３５０ｍＰａ．ｓ。
結合剤の添加後：
−１０ｒｐｍにおけるＢｒｏｏｋｆｉｅｌｄ（商標）粘度＝９６ｍＰａ．ｓ、
−１００ｒｐｍにおけるＢｒｏｏｋｆｉｅｌｄ（商標）粘度＝７０ｍＰａ．ｓ。
【０１７２】
上述の基準によるＰＶＣ中の分散性は、良好である。
【０１７３】
（試験Ｎｏ．２９）
本発明を例示するこの試験では、その乾燥物濃度が５５％であり、かつそのメジアン直径が透過性により測定して０．１８μｍである、ＩＳＯ規格９２７７により測定して１０ｍ２／ｇのＢＥＴ比表面積を有する沈降炭酸カルシウムと、１．０乾燥重量％の、アンモニアにより１００モル％中和され、前述の方法（Ａ）により測定して８．１ｍｌ／ｇの固有粘度を有し、および
ａ）カルボキシル官能基を有するモノマーとしての３０．０重量％のアクリル酸、
ｂ）アクリルエステル官能基を有するモノマーとしての７０．０重量％のアクリル酸エチル
から構成されたコポリマーとの水性懸濁液を使用する。
【０１７４】
前述の手順により得られたＢｒｏｏｋｆｉｅｌｄ（商標）粘度値は、以下の通りである。
結合剤の添加前：
−１０ｒｐｍにおけるＢｒｏｏｋｆｉｅｌｄ（商標）粘度＝３７４４ｍＰａ．ｓ、
−１００ｒｐｍにおけるＢｒｏｏｋｆｉｅｌｄ（商標）粘度＝１４３４ｍＰａ．ｓ。
結合剤の添加後：
−１０ｒｐｍにおけるＢｒｏｏｋｆｉｅｌｄ（商標）粘度＝３２ｍＰａ．ｓ、
−１００ｒｐｍにおけるＢｒｏｏｋｆｉｅｌｄ（商標）粘度＝１２．８ｍＰａ．ｓ。
【０１７５】
上述の基準によるＰＶＣ中の分散性は、良好である。
【０１７６】
（試験Ｎｏ．３０）
本発明を例示するこの試験では、その乾燥物濃度が４３％に等しく、かつＳｅｄｉｇｒａｐｈ（商標）５１００型粒度分析計を使用して測定したその２１％の粒子が２μｍ未満の直径を有するタルクと、１．０乾燥重量％の、アンモニアにより１００モル％中和され、前述の方法（Ａ）により測定して８．１ｍｌ／ｇの固有粘度を有し、および
ａ）カルボキシル官能基を有するモノマーとしての３０．０重量％のアクリル酸、
ｂ）アクリルエステル官能基を有するモノマーとしての７０．０重量％のアクリル酸エチル
から構成されたコポリマーとの水性懸濁液を使用する。
【０１７７】
前述の手順により得られたＢｒｏｏｋｆｉｅｌｄ（商標）粘度値は、以下の通りである。
結合剤の添加前：
−１０ｒｐｍにおけるＢｒｏｏｋｆｉｅｌｄ（商標）粘度＝９１５２ｍＰａ．ｓ、
−１００ｒｐｍにおけるＢｒｏｏｋｆｉｅｌｄ（商標）粘度＝２１２２ｍＰａ．ｓ。
結合剤の添加後：
−１０ｒｐｍにおけるＢｒｏｏｋｆｉｅｌｄ（商標）粘度＝１６０ｍＰａ．ｓ、
−１００ｒｐｍにおけるＢｒｏｏｋｆｉｅｌｄ（商標）粘度＝２３３ｍＰａ．ｓ。
【０１７８】
上述の基準によるＰＶＣ中の分散性は、良好である。
【０１７９】
（試験Ｎｏ．３１）
本発明を例示するこの試験では、その乾燥物濃度が５０％であり、かつその粒度分布がＳｅｄｉｇｒａｐｈ（商標）５１００型粒度分析計により測定して８０％の粒子が１μｍ未満の直径を有するものである、ＩＳＯ規格９２７７により測定して１５ｍ２／ｇのＢＥＴ比表面積を有する方解石と、１．０乾燥重量％の、アンモニアにより１００モル％中和され、前述の方法（Ａ）により測定して８．１ｍｌ／ｇの固有粘度を有し、および
ａ）カルボキシル官能基を有するモノマーとしての３０．０重量％のアクリル酸、
ｂ）アクリルエステル官能基を有するモノマーとしての７０．０重量％のアクリル酸エチル
から構成されたコポリマーとの水性懸濁液を使用する。
【０１８０】
前述の手順により得られたＢｒｏｏｋｆｉｅｌｄ（商標）粘度値は、以下の通りである。
結合剤の添加前：
−１０ｒｐｍにおけるＢｒｏｏｋｆｉｅｌｄ（商標）粘度＝９０００ｍＰａ．ｓ、
−１００ｒｐｍにおけるＢｒｏｏｋｆｉｅｌｄ（商標）粘度＝３０００ｍＰａ．ｓ。
結合剤の添加後：
−１０ｒｐｍにおけるＢｒｏｏｋｆｉｅｌｄ（商標）粘度＝７５０ｍＰａ．ｓ、
−１００ｒｐｍにおけるＢｒｏｏｋｆｉｅｌｄ（商標）粘度＝５００ｍＰａ．ｓ。
【０１８１】
上述の基準によるＰＶＣ中の分散性は、良好である。
【０１８２】
この実施例における種々の試験の結果を検討すると、分子量が、前述の方法（Ａ）により測定して５ｍｌ／ｇ〜２０ｍｌ／ｇ、好ましくは７ｍｌ／ｇ〜１５ｍｌ／ｇの範囲にある固有粘度に対応する場合の、粘性低下剤としての本発明によるコポリマーの効果を実証している。
【実施例７】
【０１８３】
この実施例は、無機充填材の混合物について使用した結合剤のレオロジ改質特性を明らかにすること、および本発明による凝集された粒が熱可塑性樹脂中に、また特にポリプロピレン樹脂中に再分散可能であることを決定することを含む。
【０１８４】
したがって、試験しようとする無機充填材の水性懸濁液に関し実施される下記の試験について、結合剤を添加する前および後に、その懸濁液のＢｒｏｏｋｆｉｅｌｄ（商標）粘度を測定する。Ｂｒｏｏｋｆｉｅｌｄ（商標）粘度は、実施例１におけるものと同一の設備により、かつ同一の手順により測定する。
【０１８５】
これらのＢｒｏｏｋｆｉｅｌｄ（商標）粘度測定を行った後、得られた凝集された粒の懸濁液により、下記に記述している方法によって、ポリプロピレン樹脂中における再分散試験を実施する。
【０１８６】
Ｓａｃｍｉ社（イタリア）により販売されるスプレガンを使用して、再構成された粒の形で、次の試験Ｎｏ．３２の懸濁液を乾燥した後、８０重量部の、Ａｔｏｆｉｎａ社によりＡｔｏｆｉｎａ  ＰＰＨ３０６０の名称のもとに販売されているポリプロピレン樹脂と、２０重量部の、再構成された粒の形における試験しようとする無機充填材と、の混合物を作製する。
【０１８７】
次いで、この作成された混合物を、直径３０ｍｍの二軸押出機を取り付けたＢｕｓｓ（商標）ＰＲ４６−１１Ｄを使用して、下記の機械パラメータにより押出しする：
−スクリュ回転速度；８０ｒｐｍ、
−押出帯域１の温度：１７５℃、
−押出帯域２の温度：１９０℃。
【０１８８】
次いで、出てきた押出物をＣｏｌｌｉｎ社の装置を使用し１０トンの圧縮力によりフィルムに変換する。
【０１８９】
次いで、２０ｃｍのフィルム長にわたって直径０．２ｍｍ以上の凝集粒が全く存在しない場合、再構成された粒の分散性は良好とみなされる。２０ｃｍに到達する前にこの直径の凝集粒少なくとも１個が見られる場合、再構成された粒の分散性は不良とみなされる。
【０１９０】
出願人は、ポリプロピレン樹脂におけるこの分散性試験が、先に例示したＰＶＣ樹脂における分散性試験と等価のものであると考え、この試験の目標は、本発明による凝集された粒がポリオレフィン樹脂中に、とりわけポリプロピレン樹脂中に、再分散可能であることを実証することである。
【０１９１】
下記の試験のために、これらの種々の測定を実施した。
【０１９２】
（試験Ｎｏ．３２）
本発明を例示するこの試験では、ＩＳＯ規格９２７７により測定して１０ｍ２／ｇのＢＥＴ比表面積を有し、およびＳｅｄｉｇｒａｐｈ（商標）５１００型粒度分析計を使用して測定して４１％の粒子が２μｍｍ未満の直径を有する粒度分布のタルクと、ＩＳＯ規格９２７７により測定して５ｍ２／ｇのＢＥＴ比表面積を有し、およびＳｅｄｉｇｒａｐｈ（商標）５１００型粒度分析計を使用して測定して６５％の粒子が２μｍｍ未満の直径を有する粒度分布の炭酸カルシウムとによる、重量比５０／５０のタルクと炭酸カルシウムとの混合物の水性懸濁液を使用する。この懸濁液は、乾燥物濃度２０％、およびＳｅｄｉｇｒａｐｈ（商標）５１００型粒度分析計を使用して測定して６０％の粒子が２μｍｍ未満の直径を有するような粒度分布を有し、および１．０乾燥重量％の、アンモニアにより１００モル％中和された、前述の方法（Ａ）により測定して８．１ｍｌ／ｇの固有粘度を有し、および
ａ）カルボキシル官能基を有するモノマーとしての３０．０重量％のアクリル酸、
ｂ）アクリルエステル官能基を有するモノマーとしての７０．０重量％のアクリル酸エチル
から構成されたコポリマーを有する。
【０１９３】
前述の手順により得られた、１００ｒｐｍにおけるＢｒｏｏｋｆｉｅｌｄ（商標）粘度値は、結合剤を添加する前には６９５ｍＰａ．ｓに等しく、また結合剤を添加した後には２５ｍＰａ．ｓに等しい。
【０１９４】
上述の基準によるポリプロピレン中の分散性は、良好である。
【国際調査報告】
2005517056.tif 000003
2005517056.tif 000004
2005517056.tif 000005
2005517056.tif 000006